(57)【特許請求の範囲】
【請求項１】
少なくとも架橋構造を有するポリエステル樹脂を含む結着樹脂を含有するトナー粒子からなる静電荷像現像用トナーを製造する方法であって、
（ａ−１）結晶性ポリエステル樹脂による微粒子の水系媒体分散液を製造する工程
（ａ−２）重合性不飽和二重結合を含有する非晶性ポリエステル樹脂による微粒子の水系媒体分散液を製造する工程
（ｂ）水系媒体中において、少なくとも前記結晶性ポリエステル樹脂による微粒子と、前記重合性不飽和結合を含有する非晶性ポリエステル樹脂による微粒子とを凝集させて凝集粒子を形成する工程
を経た後、
シェル層用樹脂微粒子を追加する工程を別途設けることなく、
（ｃ）前記凝集粒子にラジカル重合開始剤を作用させてラジカル重合反応を行うことにより架橋構造を有するポリエステル樹脂を生成させる工程
を経ることを特徴とする静電荷像現像用トナーの製造方法。
【請求項２】
前記工程（ｂ）において凝集させる結晶性ポリエステル樹脂による微粒子の少なくとも一部が、重合性不飽和結合を含有する結晶性ポリエステル樹脂を含む微粒子からなることを特徴とする請求項１に記載の静電荷像現像用トナーの製造方法。
【請求項３】
前記工程（ｂ）と前記工程（ｃ）との間において、
結晶性ポリエステル樹脂による微粒子および重合性不飽和結合を含有する非晶性ポリエステル樹脂による微粒子の凝集を抑制する凝集停止剤を添加する工程
を経ることを特徴とする請求項１または請求項２に記載の静電荷像現像用トナーの製造方法。
【請求項４】
請求項１〜請求項３のいずれかに記載の静電荷像現像用トナーの製造方法によって得られることを特徴とする静電荷像現像用トナー。
【発明の詳細な説明】
【技術分野】
【０００１】
本発明は、電子写真方式の画像形成に用いられる静電荷像現像用トナー（以下、単に「トナー」ともいう。）およびその製造方法に関する。
【背景技術】
【０００２】
近年、電子写真方式の画像形成装置には、地球環境への影響配慮から、省エネルギー化が図られたシステムが求められている。画像形成装置の中でも多量のエネルギーを消費する定着システムに対する改良が日々進められており、定着システムの省エネルギー化を実現するために、トナーへの低温定着性の要求が高まっている。
昇温によって急激な溶融特性の変化が得られるポリエステル樹脂をトナーの結着樹脂として採用することは、低温定着性を実現する上で有効な手段の一つであるが、高温での溶融特性の良好さに起因して、耐高温オフセット性の確保が困難であること、形成された画像が過剰な光沢を有するものになってしまうなどの不具合が生じることがある。また、このようなトナーは耐熱保管性に劣ったものとなることもある。
【０００３】
このような問題を解消するために、トナーの結着樹脂として、高温下における弾性の著しい低下を抑制した架橋構造を有するポリエステル樹脂を採用する方法が提案されている（例えば、特許文献１参照。）。
【０００４】
然るに、特許文献１に開示されたトナーの製造方法は、粉砕法に係るものであって、粉砕法においては小粒径のトナーを製造するのに多大なエネルギーを要する。また、トナーの小粒径化には限界があり、近年、電子写真方式の画像形成装置に求められるもう一つの重要な品質項目である高画質化に困難をきたすことがある。
他方、小粒径のトナーを製造するために、粉砕法に対して重合法を採用することが有効であることは周知のことである。重合法とは、湿式下（水、水系媒体もしくは有機溶媒中）にて化学的手法でトナーを製造する方法の総称である。
低温定着性と耐高温オフセット性、形成される画像の光沢過多の抑制と、トナーの小粒径化による高画質の達成とを両立させる手段として、重合法によって架橋構造を有するポリエステル樹脂によるトナーを製造することが考えられるが、重合法においては、ポリエステル樹脂の微分散工程が含まれるところ、架橋構造を有するポリエステル樹脂の微分散は、できない、または多大のエネルギーを要するために、現状では前述の性能の両立は非常に困難である。
【０００５】
上記のような課題を解決するために、例えば、特許文献２および特許文献３には、重合法による架橋構造を有するポリエステル樹脂を含有するトナーの製造方法として、結晶性ポリエステル樹脂微粒子、重合性不飽和結合を含有するポリエステル樹脂微粒子よりなるコア粒子、さらにコア粒子の周面に重合性不飽和結合を含有するポリエステル樹脂微粒子を付着させて凝集粒子を製造し、この凝集粒子にラジカル重合開始剤を作用させて重合性不飽和結合をラジカル重合して架橋構造を形成させることによりコア−シェル構造のトナーの製造方法が開示されている。
【０００６】
これらの製造方法によれば、重合法により架橋構造を有するポリエステル樹脂を含有するトナーの製造が可能となるが、上記の製造方法においては、シェル化工程が別途必要されるために工程数が増すことや、架橋反応のためのラジカル重合開始剤を作用させるタイミングによって、コア粒子同士の凝集体やシェルを形成するための微粒子同士の凝集体などが形成され、これに起因して製造されたトナーの粒度分布が広くなるために帯電特性の不均一性が生じることなどの問題が生じているのが現状であった。
【先行技術文献】
【特許文献】
【０００７】
【特許文献１】特開２００９−２２３２８１号公報
【特許文献２】特開２０１０−５５０９４号公報
【特許文献３】特開２０１０−５５０９２号公報
【発明の概要】
【発明が解決しようとする課題】
【０００８】
本発明は、以上のような事情に基づいてなされたものであって、その目的は、基本的に高画質の画像を形成することができ、さらに、優れた低温定着性を有しながら耐熱保管性および優れた耐高温オフセット性を有し、かつ、形成される画像に適度な光沢を付与することができるトナーを安定的に製造することができる、静電荷像現像用トナーの製造方法およびこれにより得られた静電荷像現像用トナーを提供することにある。
【課題を解決するための手段】
【０００９】
本発明のトナーの製造方法は、少なくとも架橋構造を有するポリエステル樹脂を含む結着樹脂を含有するトナー粒子からなる静電荷像現像用トナーを製造する方法であって、
（ａ−１）結晶性ポリエステル樹脂による微粒子の水系媒体分散液を製造する工程
（ａ−２）重合性不飽和二重結合を含有する非晶性ポリエステル樹脂による微粒子の水系媒体分散液を製造する工程
シェル層用樹脂微粒子を追加する工程を別途設けることなく、
（ｂ）水系媒体中において、少なくとも前記結晶性ポリエステル樹脂による微粒子と、前記重合性不飽和結合を含有する非晶性ポリエステル樹脂による微粒子とを凝集させて凝集粒子を形成する工程
を経た後、
（ｃ）前記凝集粒子にラジカル重合開始剤を作用させてラジカル重合反応を行うことにより架橋構造を有するポリエステル樹脂を生成させる工程
を経ることを特徴とする。
本発明のトナーの製造方法においては、前記工程（ｂ）において凝集させる結晶性ポリエステル樹脂による微粒子の少なくとも一部が、重合性不飽和結合を含有する結晶性ポリエステル樹脂を含む微粒子からなることが好ましい。
【００１０】
また、本発明のトナーの製造方法においては、前記工程（ｂ）と前記工程（ｃ）との間において、
結晶性ポリエステル樹脂による微粒子および重合性不飽和結合を含有する非晶性ポリエステル樹脂による微粒子の凝集を抑制する凝集停止剤を添加する工程
を経ることが好ましい。
【００１１】
本発明のトナーは、上記のトナーの製造方法によって得られることを特徴とする。
【発明の効果】
【００１２】
本発明のトナーの製造方法によれば、水系媒体において所望の状態に凝集粒子を形成し終えた後に架橋構造の形成が行われるために、確実に架橋構造を有するポリエステル樹脂を含有する重合トナーを製造することができ、しかも、当該製造されたトナーは所望の組成および構造を有するトナー粒子について高い収率が得られたもの、すなわちシャープな粒度分布を有するものとなる。その結果、優れた低温定着性を有しながら、トナー粒子内に形成された架橋構造を有するポリエステル樹脂による優れた耐高温オフセット性および耐熱保管性を有し、かつ、形成される画像に適度な光沢を付与することができ、さらに、シャープな粒度分布による良好な帯電特性のために高い濃度階調の再現性による高画質な画像が得られるトナーを安定的に製造することができる。
しかも、このトナーの製造方法によれば、凝集粒子の表層領域に重点的に架橋構造を形成させることができるためにいわゆるシェル層を形成するシェル化工程を省略することができ、従って、製造工程の簡素化が図られながらトナーの耐熱保管性が確保される。
【００１３】
また、本発明のトナーの製造方法において、重合性不飽和結合を有する結晶性ポリエステル樹脂による微粒子を用いる場合においては、得られるトナーが架橋構造を有する結晶性ポリエステル樹脂を有するものとなって結晶性ポリエステル樹脂全体の脆弱さが小さく抑制され、従って、クリーニングプロセスなどにおけるフィルミングの発生を抑止することができる。
【発明を実施するための形態】
【００１４】
以下、本発明について具体的に説明する。
【００１５】
〔トナーの製造方法〕
本発明のトナーの製造方法は、
少なくとも架橋構造を有するポリエステル樹脂（以下、「架橋ポリエステル樹脂」ともいう。）を含む結着樹脂を含有するトナー粒子からなるトナーを製造する方法であって、
（ａ−１）結晶性ポリエステル樹脂による微粒子（以下、「結晶性ポリエステル樹脂微粒子」ともいう。）の水系媒体分散液を製造する工程
（ａ−２）重合性不飽和二重結合を含有する非晶性ポリエステル樹脂（以下、「不飽和非晶性ポリエステル樹脂」ともいう。）による微粒子の水系媒体分散液を製造する工程
（ｂ）水系媒体中において、少なくとも結晶性ポリエステル樹脂微粒子と、不飽和非晶性ポリエステル樹脂による微粒子（以下、「不飽和非晶性ポリエステル樹脂微粒子」ともいう。）とを凝集させて凝集粒子を形成する工程を経た後、
（ｃ）前記凝集粒子にラジカル重合開始剤を作用させてラジカル重合反応を行うことにより、架橋ポリエステル樹脂を生成させる工程
を経ることを特徴とする方法である。
【００１６】
このトナーの製造方法においては、前記工程（ｂ）において凝集させる結晶性ポリエステル樹脂による微粒子の少なくとも一部が、重合性不飽和結合を含有する結晶性ポリエステル樹脂を含む微粒子からなることが好ましい。
【００１７】
＜第１の実施の形態＞
このようなトナーの製造方法の具体的な一例としては、
（１−Ａ−１）結晶性ポリエステル樹脂を合成し、当該結晶性ポリエステル樹脂による結晶性ポリエステル樹脂微粒子の水系媒体分散液を調製する結晶性ポリエステル樹脂微粒子分散液調製工程、
（１−Ａ−２）重合性不飽和結合を含有する結晶性ポリエステル樹脂（以下、「不飽和結晶性ポリエステル樹脂」ともいう。）を合成し、当該不飽和結晶性ポリエステル樹脂による微粒子（以下、「不飽和結晶性ポリエステル樹脂微粒子」ともいう。）の水系媒体分散液を調製する不飽和結晶性ポリエステル樹脂微粒子分散液調製工程、
（１−Ｂ−１）非晶性ポリエステル樹脂を合成し、当該非晶性ポリエステル樹脂による微粒子（以下、「非晶性ポリエステル樹脂微粒子」ともいう。）の分散液を調製する非晶性ポリエステル樹脂微粒子分散液調製工程、
（１−Ｂ−２）不飽和非晶性ポリエステル樹脂を合成し、当該不飽和非晶性ポリエステル樹脂による不飽和非晶性ポリエステル樹脂微粒子の分散液を調製する不飽和非晶性ポリエステル樹脂微粒子分散液調製工程、
（１−Ｃ）必要に応じて、着色剤による微粒子（以下、「着色剤微粒子」ともいう。）の分散液を調製する着色剤微粒子分散液調製工程、
（２）水系媒体中において、結晶性ポリエステル樹脂微粒子、不飽和非晶性ポリエステル樹脂微粒子、不飽和結晶性ポリエステル樹脂微粒子および非晶性ポリエステル樹脂微粒子などの結着樹脂の材料となる樹脂微粒子、並びに、必要に応じて、着色剤微粒子、離型剤による微粒子、荷電制御剤による微粒子などのトナー構成成分の微粒子を凝集させて凝集粒子を形成する凝集工程、
（３）水系媒体中の樹脂微粒子および必要に応じて添加されたトナー構成成分の微粒子の凝集を停止させ、所望の凝集粒子を確保する凝集停止工程、
（４）確保された凝集粒子を融合させて融合粒子を形成する融合工程、
（５）融合粒子にラジカル重合開始剤を作用させてラジカル重合反応を行うことにより、架橋ポリエステル樹脂を含有するトナー粒子を形成する架橋工程、
（６）得られたトナー粒子を水系媒体中より濾別し、当該トナー粒子から界面活性剤などを洗浄除去する濾過・洗浄工程、
（７）洗浄処理されたトナー粒子の乾燥工程、
から構成され、必要に応じて
（８）乾燥処理されたトナー粒子に外添剤を添加する外添剤添加工程
を加えることができる。
【００１８】
（１−Ａ−１）結晶性ポリエステル樹脂微粒子分散液調製工程
この結晶性ポリエステル樹脂微粒子分散液調製工程は、トナー粒子を構成する結着樹脂の材料となる結晶性ポリエステル樹脂を合成し、この結晶性ポリエステル樹脂を水系媒体中に微粒子状に分散させて結晶性ポリエステル樹脂微粒子の分散液を調製する工程である。
本発明において、結晶性ポリエステル樹脂とは、示差走査熱量測定（ＤＳＣ）において、階段状の吸熱変化ではなく、明確な吸熱ピークを有する樹脂をいう。明確な吸熱ピークとは、具体的には、示差走査熱量測定（ＤＳＣ）において、昇温速度１０℃／ｍｉｎで測定した際に、吸熱ピークの半値幅が１５℃以内であるピークのことを意味する。このような結晶性ポリエステル樹脂であれば、特に限定されず、例えば、結晶性ポリエステル樹脂による主鎖に他成分を共重合させた構造を有する樹脂について、この樹脂が上記のように明確な吸熱ピークを示すものであれば、本発明でいう結晶性ポリエステルに該当する。
【００１９】
本発明において使用される結晶性ポリエステル樹脂は、その融点が３０〜９９℃の範囲であることが好ましく、４５〜８８℃の範囲であることがより好ましい。
ここに、結晶性ポリエステル樹脂の融点は、吸熱ピークのピークトップの温度を示し、示差走査カロリメーター「ＤＳＣ−７」（パーキンエルマー製）および熱分析装置コントローラー「ＴＡＣ７／ＤＸ」（パーキンエルマー製）を用いて示差走査熱量分析によってＤＳＣ測定したものである。
具体的には、結晶性ポリエステル樹脂０．５ｍｇをアルミニウム製パン（ＫＩＴＮＯ．０２１９−００４１）に封入し、これを「ＤＳＣ−７」のサンプルホルダーにセットし、測定温度０〜２００℃で、昇温速度１０℃／分、降温速度１０℃／分の測定条件で、Ｈｅａｔ−ｃｏｏｌ−Ｈｅａｔの温度制御を行い、その２ｎｄ．Ｈｅａｔにおけるデータをもとに解析を行った。ただし、リファレンスの測定には空のアルミニウム製パンを使用した。
【００２０】
この結晶性ポリエステル樹脂は、テトラヒドロフラン（ＴＨＦ）可溶分のゲルパーミエーションクロマトグラフィー（ＧＰＣ）による数平均分子量（Ｍｎ）が好ましくは１００〜１０，０００、さらに好ましくは８００〜５，０００、重量平均分子量（Ｍｗ）が好ましくは１，０００〜５０，０００、さらに好ましくは２，０００〜３０，０００である。
結晶性ポリエステル樹脂におけるＴＨＦ可溶分の重量平均分子量（Ｍｗ）が１，０００未満である場合は、後述する融合工程において非晶性ポリエステル樹脂と相溶してしまうことにより、得られるトナー粒子が全体的に融点の低いものとなって耐ブロッキング性に劣るものとなることがある。また、重量平均分子量が５０，０００より大きい場合は、得られるトナーが低温定着性に劣るものとなることがある。
【００２１】
ＧＰＣによる分子量測定は、以下のように行った。すなわち、装置「ＨＬＣ−８２２０」（東ソー社製）およびカラム「ＴＳＫｇｕａｒｄｃｏｌｕｍｎ＋ＴＳＫｇｅｌＳｕｐｅｒＨＺＭ−Ｍ３連」（東ソー社製）を用い、カラム温度を４０℃に保持しながら、キャリア溶媒としてテトラヒドロフラン（ＴＨＦ）を流速０．２ｍｌ／ｍｉｎで流し、測定試料（結晶性ポリエステル樹脂）を室温において超音波分散機を用いて５分間処理を行う溶解条件で濃度１ｍｇ／ｍｌになるようにテトラヒドロフランに溶解させ、次いで、ポアサイズ０．２μｍのメンブランフィルターで処理して試料溶液を得、この試料溶液１０μＬを上記のキャリア溶媒と共に装置内に注入し、屈折率検出器（ＲＩ検出器）を用いて検出し、測定試料の有する分子量分布を単分散のポリスチレン標準粒子を用いて測定した検量線を用いて算出する。検量線測定用の標準ポリスチレン試料としては、Ｐｒｅｓｓｕｒｅ  Ｃｈｅｍｉｃａｌ社製の分子量が６×１０2 、２．１×１０3 、４×１０3 、１．７５×１０4 、５．１×１０4 、１．１×１０5 、３．９×１０5 、８．６×１０5 、２×１０6 、４．４８×１０6 のものを用い、少なくとも１０点程度の標準ポリスチレン試料を測定し、検量線を作成した。また、検出器には屈折率検出器を用いた。
【００２２】
結晶性ポリエステル樹脂は、ジカルボン酸成分とジオール成分とから生成させることができる。
【００２３】
ジカルボン酸成分としては、脂肪族ジカルボン酸を用いることが好ましく、芳香族ジカルボン酸を併用してもよい。脂肪族ジカルボン酸としては、直鎖型のものを用いることが好ましい。ジカルボン酸成分は、１種類のものに限定されるものではなく、２種類以上を混合して用いてもよい。
【００２４】
脂肪族ジカルボン酸としては、例えば、シュウ酸、マロン酸、コハク酸、グルタル酸、アジピン酸、ピメリン酸、スベリン酸、アゼリン酸、セバシン酸、１，９−ノナンジカルボン酸、１，１０−デカンジカルボン酸、１，１１−ウンデカンジカルボン酸、１，１２−ドデカンジカルボン酸、１，１３−トリデカンジカルボン酸、１，１４−テトラデカンジカルボン酸、１，１６−ヘキサデカンジカルボン酸、１，１８−オクタデカンジカルボン酸などが挙げられ、また、これらの低級アルキルエステルや酸無水物を用いることもできる。上記の脂肪族ジカルボン酸の中でも、入手容易性の観点から、アジピン酸、セバシン酸、１，１０−デカンジカルボン酸を用いることが好ましい。
【００２５】
脂肪族ジカルボン酸と共に用いることのできる芳香族ジカルボン酸としては、例えば、テレフタル酸、イソフタル酸、オルトフタル酸、ｔ−ブチルイソフタル酸、２，６−ナフタレンジカルボン酸、４，４’−ビフェニルジカルボン酸などが挙げられる。これらの中でも、入手容易性および乳化容易性の観点から、テレフタル酸、イソフタル酸、ｔ−ブチルイソフタル酸を用いることが好ましい。
芳香族ジカルボン酸の使用量は、結晶性ポリエステル樹脂を形成するためのジカルボン酸成分全体を１００構成モル％とした場合の２０構成モル％以下とされることが好ましく、より好ましくは１０構成モル％以下、特に好ましくは５構成モル％以下である。芳香族ジカルボン酸の使用量が２０構成モル％以下とされることにより、結晶性ポリエステル樹脂の結晶性を確保することができて製造されるトナーに優れた低温定着性が得られ、最終的に形成される画像に光沢性が得られると共に融点降下による画像保存性の低下が抑制され、さらに、当該結晶性ポリエステル樹脂を含む油相液を用いて油滴を形成させるときに、確実に乳化状態を得ることができる。
【００２６】
また、ジオール成分としては、脂肪族ジオールを用いることが好ましく、必要に応じて脂肪族ジオール以外のジオールを含有させてもよい。
ジオール成分としては、脂肪族ジオールの中でも、主鎖を構成する炭素原子の数が２〜２２である直鎖型の脂肪族ジオールを用いることがより好ましく、さらに、入手容易性や確実な低温定着性の発現、高い光沢性を有する画像が得られるという観点から、主鎖を構成する炭素原子の数が２〜１４である直鎖型の脂肪族ジオールを用いることが特に好ましい。
用いる直鎖型の脂肪族ジオールの主鎖を構成する炭素原子の数が２〜２２であることにより、ジカルボン酸成分として芳香族ジカルボン酸が併用される場合においても低温定着性が阻害されるレベルの融点を有するポリエステル樹脂が形成されることがなく、製造されるトナーに十分な低温定着性が得られ、また、最終的に形成される画像に高い光沢性が得られる。
ジオール成分としては、分岐型の脂肪族ジオールを用いることもできるが、この場合、結晶性の確保の観点から、直鎖型の脂肪族ジオールと共に使用し、かつ、当該直鎖型の脂肪族ジオールの割合を高めにして使用することが好ましい。このように直鎖型の脂肪族ジオールの割合を高めにして使用することによって、結晶性が確保されて製造されるトナーに優れた低温定着性が確実に得られ、最終的に形成される画像において融点降下による画像保存性の低下が抑制され、さらには耐ブロッキング性が確実に得られる。
ジオール成分は、１種類のものに限定されるものではなく、２種類以上を混合して用いてもよい。
【００２７】
結晶性ポリエステル樹脂を形成するためのジオール成分としては、脂肪族ジオールの含有量が８０構成モル％以上とされることが好ましく、より好ましくは９０構成モル％以上である。ジオール成分における脂肪族ジオールの含有量が８０構成モル％以上とされることにより、結晶性ポリエステル樹脂の結晶性を確保することができて製造されるトナーに優れた低温定着性が得られると共に最終的に形成される画像に光沢性が得られる。
【００２８】
脂肪族ジオールとしては、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−ドデカンジオール、１，１１−ウンデカンジオール、１，１２−ドデカンジオール、１，１３−トリデカンジオール、１，１４−テトラデカンジオール、１，１８−オクタデカンジオール、１，２０−エイコサンジオールなどが挙げられ、これらの中でも、エチレングリコール、１，４−ブタンジオール、１，６−ヘキサンジオール、１，９−ノナンジオール、１，１０−デカンジオールを用いることが好ましい。
【００２９】
脂肪族ジオール以外のジオールとしては、スルホン酸基を有するジオールなどが挙げられる。
【００３０】
上記のジオール成分とジカルボン酸成分との使用比率は、ジオール成分のヒドロキシル基［ＯＨ］とジカルボン酸成分のカルボキシル基［ＣＯＯＨ］との当量比［ＯＨ］／［ＣＯＯＨ］が、１．５／１〜１／１．５とされることが好ましく、さらに好ましくは１．２／１〜１／１．２である。
ジオール成分とジカルボン酸成分との使用比率が上記の範囲にあることにより、所望の分子量を有する結晶性ポリエステル樹脂を確実に得ることができる。
【００３１】
以上のような結晶性ポリエステル樹脂を水系媒体中に分散させる方法としては、当該結晶性ポリエステル樹脂を有機溶媒中に溶解または分散させて油相液を調製し、油相液を、転相乳化などによって水系媒体中に分散させて、所望の粒径に制御された状態の油滴を形成させた後、有機溶媒を除去する方法が挙げられる。
【００３２】
本発明において、「水系媒体」とは、少なくとも水が５０質量％以上含有されたものをいい、水以外の成分としては、水に溶解する有機溶剤を挙げることができ、例えばメタノール、エタノール、イソプロパノール、ブタノール、アセトン、メチルエチルケトン、ジメチルホルムアミド、メチルセルソルブ、テトラヒドロフランなどが挙げられる。これらのうち、樹脂を溶解しない有機溶剤であるメタノール、エタノール、イソプロパノール、ブタノールのようなアルコール系有機溶剤を使用することが好ましい。
【００３３】
水系媒体の使用量は、油相液１００質量部に対して、５０〜２，０００質量部であることが好ましく、１００〜１，０００質量部であることがより好ましい。
水系媒体の使用量を上記の範囲とすることで、水系媒体中において油相液を所望の粒径に乳化分散させることができる。
【００３４】
水系媒体中には、分散安定剤が溶解されていてもよく、また、この水系媒体中には、油滴の分散安定性を向上させる目的で、界面活性剤や樹脂微粒子などが添加されていてもよい。
分散安定剤としては、リン酸三カルシウム、炭酸カルシウム、酸化チタン、コロイダルシリカ、ヒドロキシアパタイトなどの無機化合物を挙げることができるが、得られるトナー母体粒子中より分散安定剤を除去する必要があることから、リン酸三カルシウムなどのように酸やアルカリに可溶性のものを使用することが好ましく、または環境面の視点からは、酵素により分解可能なものを使用することが好ましい。
界面活性剤としては、アルキルベンゼンスルホン酸塩、α−オレフィンスルホン酸塩、リン酸エステルなどのアニオン性界面活性剤、アルキルアミン塩、アミノアルコール脂肪酸誘導体、ポリアミン脂肪酸誘導体、イミダゾリンなどのアミン塩型や、アルキルトリメチルアンモニム塩、ジアルキルジメチルアンモニウム塩、アルキルジメチルベンジルアンモニウム塩、ピリジニウム塩、アルキルイソキノリニウム塩、塩化ベンゼトニウムなどの４級アンモニウム塩型のカチオン性界面活性剤、脂肪酸アミド誘導体、多価アルコール誘導体などの非イオン界面活性剤、アラニン、ドデシルジ（アミノエチル）グリシン、ジ（オクチルアミノエチル）グリシンやＮ−アルキル−Ｎ，Ｎ−ジメチルアンモニウムベタインなどの両性界面活性剤などが挙げられ、また、フルオロアルキル基を有するアニオン性界面活性剤やカチオン性界面活性剤も使用することができる。
また、分散安定性の向上のための樹脂微粒子としては、粒径が０．５〜３μｍのものが好ましく、具体的には、粒径が１μｍおよび３μｍのポリメタクリル酸メチル樹脂微粒子、粒径が０．５μｍおよび２μｍのポリスチレン樹脂微粒子、粒径が１μｍのポリスチレン−アクリロニトリル樹脂微粒子などが挙げられる。
【００３５】
油相液の調製に使用される有機溶媒としては、油滴の形成後の除去処理が容易である観点から、沸点が低く、かつ、水への溶解性が低いものが好ましく、具体的には、例えば酢酸メチル、酢酸エチル、メチルエチルケトン、メチルイソブチルケトン、トルエン、キシレンなどが挙げられる。これらは１種単独であるいは２種以上組み合わせて用いることができる。
有機溶媒の使用量は、結晶性ポリエステル樹脂１００質量部に対して、通常１〜３００質量部、好ましくは１〜１００質量部、さらに好ましくは２５〜７０質量部である。
【００３６】
油相液の乳化分散は、機械的エネルギーを利用して行うことができ、乳化分散を行うための分散機としては、特に限定されるものではなく、低速せん断式分散機、高速せん断式分散機、摩擦式分散機、高圧ジェット式分散機、超音波分散機などが挙げられ、具体的には例えばＴＫ式ホモミキサー（特殊機化工業社製）などを挙げることができる。
油滴の分散径は６０〜１０００ｎｍとされることが好ましく、さらに好ましくは８０〜５００ｎｍである。
油滴の分散径は、レーザー回折／散乱式粒度分布測定装置「ＬＡ−７５０」（株式会社堀場製作所製）を用いて測定した体積基準のメジアン径である。この油滴の分散径は、乳化分散時の機械的エネルギーの大きさによりコントロールすることができる。
【００３７】
油滴の形成後における有機溶媒の除去は、トナー粒子が水系媒体中に分散された状態の分散液全体を、徐々に層流の撹拌状態で昇温し、一定の温度域において強い撹拌を与えた後、脱溶媒を行うなどの操作により行うことができる。
また、分散安定剤を用いてトナー粒子を形成する場合は、有機溶媒の除去処理に加えて、酸やアルカリを添加して混合することにより、当該分散安定剤の除去処理も行う。
【００３８】
（１−Ａ−２）不飽和結晶性ポリエステル樹脂微粒子分散液調製工程
この不飽和結晶性ポリエステル樹脂微粒子分散液調製工程は、トナー粒子を構成する結着樹脂の材料となる架橋構造を有する結晶性ポリエステル樹脂を得るための不飽和結晶性ポリエステル樹脂を合成し、この不飽和結晶性ポリエステル樹脂を水系媒体中に微粒子状に分散させて不飽和結晶性ポリエステル樹脂微粒子の分散液を調製する工程である。
本発明において、不飽和結晶性ポリエステル樹脂とは、その分子鎖内にラジカル重合をし得る重合性不飽和結合を含む結晶性ポリエステル樹脂である。
【００３９】
不飽和結晶性ポリエステル樹脂は、上記の結晶性ポリエステル樹脂の合成工程において、原料であるジカルボン酸成分とジオール成分として、少なくともいずれかに重合性不飽和結合が含有されてなるジカルボン酸成分とジオール成分とを用いることの他は、同様にして合成することができる。
【００４０】
少なくともいずれかに重合性不飽和結合が含有されてなるジカルボン酸成分とジオール成分とは、
（１）全部または一部が重合性不飽和結合を有するジオール成分と、全く重合性不飽和結合を有さないジカルボン酸成分、
（２）全く重合性不飽和結合を有さないジオール成分と、全部または一部が重合性不飽和結合を有するジカルボン酸成分、
（３）全部または一部が重合性不飽和結合を有するジオール成分と、全部または一部が重合性不飽和結合を有するジカルボン酸成分、
のいずれかの組み合わせをいう。
【００４１】
不飽和結晶性ポリエステル樹脂を形成するために使用できる重合性不飽和結合を有するジオール成分としては、具体的には、重合性不飽和二重結合を有する、２−ブテン−１，４−ジオール、３−ヘキセン−１，６−ジオール、４−オクテン−１，８−ジオールなどのアルケンジオール；重合性不飽和三重結合を有する、２−ブチン−１，４ジオール、３−ブチン−１，４ジオール、９−オクタデシン−７，１２ジオールなどのアルキンジオールなどを挙げることができる。これらは、１種単独でまたは２種以上を組み合わせて用いることができる。
【００４２】
また、結晶性ポリエステル樹脂を形成するために使用できる重合性不飽和結合を有するジカルボン酸成分としては、具体的には、マレイン酸、フマル酸、イタコン酸、シトラコン酸、グルタコン酸、イソドデセニルコハク酸、ｎ−ドデセニルコハク酸、ｎ−オクテニルコハク酸などの不飽和脂肪族ジカルボン酸；およびこれらの酸無水物または酸塩化物などを挙げることができる。
これらは、１種単独でまたは２種以上を組み合わせて用いることができる。
【００４３】
ジオール成分およびジカルボン酸成分の全量１００構成モル％に対する重合性不飽和結合を有するジオール成分および／または重合性不飽和結合を有するジカルボン酸成分の合計の含有量は、１〜１０構成モル％以下とされることが好ましい。
重合性不飽和結合を有するジオール成分および／または重合性不飽和結合を有するジカルボン酸成分の合計の含有量が１構成モル％以上であることにより、得られるトナーに十分な機械的強度が得られてクリーニングプロセスにおいてフィルミングが発生するおそれを小さくすることができ、また、含有量が１０構成モル％以下であることにより、結晶性ポリエステル樹脂に特有の温度上昇時の急激な溶融特性の変化を得ることができて十分な低温定着性を確保することができる。
【００４４】
この不飽和結晶性ポリエステル樹脂の融点は、３０〜９９℃の範囲であることが好ましく、４５〜８８℃の範囲であることがより好ましい。
不飽和結晶性ポリエステル樹脂の融点の測定は、測定試料として不飽和結晶性ポリエステル樹脂を用いたことの他は結晶性ポリエステル樹脂の融点と同様の方法によって行われる。
【００４５】
この不飽和結晶性ポリエステル樹脂は、ＴＨＦ可溶分のゲルパーミエーションクロマトグラフィー（ＧＰＣ）による数平均分子量（Ｍｎ）が好ましくは１００〜１０，０００、さらに好ましくは８００〜５，０００、重量平均分子量（Ｍｗ）が好ましくは１，０００〜５０，０００、さらに好ましくは２，０００〜３０，０００である。
結晶性ポリエステル樹脂におけるＴＨＦ可溶分の重量平均分子量（Ｍｗ）が１，０００未満である場合は、後述する融合工程において非晶性ポリエステル樹脂と相溶してしまうことにより、得られるトナー粒子が全体的に融点の低いものとなって耐ブロッキング性に劣るものとなることがある。また、重量平均分子量が５０，０００より大きい場合は、得られるトナーが低温定着性に劣るものとなることがある。
ＧＰＣによる分子量測定は、測定試料として不飽和結晶性ポリエステル樹脂のＴＨＦ可溶分を用いたことの他は結晶性ポリエステル樹脂の分子量測定と同様の方法によって行われる。
【００４６】
以上のような不飽和結晶性ポリエステル樹脂を水系媒体中に分散させる方法としては、結晶性ポリエステル樹脂を水系媒体中に分散させる場合と同様に、当該不飽和結晶性ポリエステル樹脂を有機溶媒中に溶解または分散させて不飽和結晶性ポリエステル樹脂液を調製し、この不飽和結晶性ポリエステル樹脂液を、転相乳化などによって水系媒体中に分散させて、所望の粒径に制御された状態の油滴を形成させた後、有機溶媒を除去する方法が挙げられる。
油滴は、分散した状態で体積基準のメジアン径が５０〜４００ｎｍとされることが好ましく、さらに好ましくは８０〜２００ｎｍである。
【００４７】
（１−Ｂ−１）非晶性ポリエステル樹脂微粒子分散液調製工程
この非晶性ポリエステル樹脂微粒子分散液調製工程は、トナー粒子を構成する結着樹脂の材料となる非晶性ポリエステル樹脂を合成し、この非晶性ポリエステル樹脂を水系媒体中に微粒子状に分散させて非晶性ポリエステル樹脂微粒子の分散液を調製する工程である。
本発明において、非晶性ポリエステル樹脂とは、上記の結晶性ポリエステル樹脂以外のポリエステルをいい、通常は融点を有さず、比較的高いガラス転移点（Ｔｇ）を有するものである。
【００４８】
非晶性ポリエステル樹脂は、多価アルコール成分と多価カルボン酸成分とを用い、上記の結晶性ポリエステル樹脂の合成工程と同様にして合成することができる。
【００４９】
この非晶性ポリエステル樹脂のガラス転移点（Ｔｇ）は、２０〜９０℃であることが好ましく、特に３５〜６５℃であることが好ましい。
ここに、非晶性ポリエステル樹脂のガラス転移点（Ｔｇ）は、示差走査カロリメーター「ＤＳＣ−７」（パーキンエルマー製）、および熱分析装置コントローラー「ＴＡＣ７／ＤＸ」（パーキンエルマー製）を用いて測定したものである。具体的には、非晶性ポリエステル樹脂４．５０ｍｇをアルミニウム製パン「ＫＩＴＮＯ．０２１９−００４１」に封入し、これを「ＤＳＣ−７」のサンプルホルダーにセットし、リファレンスの測定には空のアルミニウム製パンを使用し、測定温度０〜２００℃で、昇温速度１０℃／分、降温速度１０℃／分の測定条件で、Ｈｅａｔ−ｃｏｏｌ−Ｈｅａｔの温度制御を行い、その２ｎｄ．Ｈｅａｔにおけるデータを取得し、第１の吸熱ピークの立ち上がり前のベースラインの延長線と、第１の吸熱ピークの立ち上がり部分からピーク頂点までの間で最大傾斜を示す接線との交点をガラス転移点（Ｔｇ）として示す。なお、１ｓｔ．Ｈｅａｔ昇温時は２００℃にて５分間保持する。
【００５０】
この非晶性ポリエステル樹脂は、ＴＨＦ可溶分のゲルパーミエーションクロマトグラフィー（ＧＰＣ）による数平均分子量（Ｍｎ）が好ましくは２，０００〜１０，０００、より好ましくは２，５００〜８，０００、重量平均分子量（Ｍｗ）が好ましくは３，０００〜１００，０００、より好ましくは４，０００〜７０，０００である。
非晶性ポリエステル樹脂におけるＴＨＦ可溶分の重量平均分子量（Ｍｗ）が３，０００未満である場合は、得られるトナーが耐ブロッキング性に劣るものとなるおそれがあり、１００，０００より大きい場合は、得られるトナーが低温定着性が得られないものとなるおそれがある。
ＧＰＣによる分子量測定は、測定試料として非晶性ポリエステル樹脂のＴＨＦ可溶分を用いたことの他は結晶性ポリエステル樹脂の分子量測定と同様の方法によって行われる。
【００５１】
非晶性ポリエステル樹脂を形成すべき多価アルコール成分としては、例えば、上述の脂肪族ジオールに加え、ビスフェノールＡ、ビスフェノールＦなどのビスフェノール類、およびこれらのエチレンオキサイド付加物、プロピレンオキサイド付加物などのビスフェノール類のアルキレンオキサイド付加物などを挙げることができ、また、３価以上の多価アルコール成分としては、グリセリン、トリメチロールプロパン、ペンタエリスリトール、ソルビトールなどが挙げられる。さらに、製造コストや環境性から、シクロヘキサンジメタノールやネオペンチルアルコールなどを用いることが好ましい。これらは、１種単独でまたは２種以上を組み合わせて用いることができる。
【００５２】
また、非晶性ポリエステル樹脂を形成すべき多価カルボン酸成分としては、上述の脂肪族ジカルボン酸に加え、フタル酸、イソフタル酸、テレフタル酸、ナフタレンジカルボン酸などの芳香族ジカルボン酸が挙げられ、得られる非晶性ポリエステル樹脂の溶融粘度を適当なものにする目的で、トリメリット酸、ピロメリット酸などの３価以上の多価カルボン酸成分を用いてもよい。これらは、１種単独でまたは２種以上を組み合わせて用いることができる。
【００５３】
以上のような非晶性ポリエステル樹脂を水系媒体中に分散させる方法としては、結晶性ポリエステル樹脂を水系媒体中に分散させる場合と同様に、当該非晶性ポリエステル樹脂を有機溶媒中に溶解または分散させて油相液を調製し、油相液を、転相乳化などによって水系媒体中に分散させて、所望の粒径に制御された状態の油滴を形成させた後、有機溶媒を除去する方法が挙げられる。
油滴の分散径は６０〜１０００ｎｍとされることが好ましく、さらに好ましくは８０〜５００ｎｍである。
油滴の分散径は、レーザー回折／散乱式粒度分布測定装置「ＬＡ−７５０」（株式会社堀場製作所製）を用いて測定した体積基準のメジアン径である。この油滴の分散径は、乳化分散時の機械的エネルギーの大きさによりコントロールすることができる。
【００５４】
（１−Ｂ−２）不飽和非晶性ポリエステル樹脂微粒子分散液調製工程
この不飽和非晶性ポリエステル樹脂微粒子分散液調製工程は、トナー粒子を構成する結着樹脂の材料となる架橋構造を有する非晶性ポリエステル樹脂を得るための不飽和非晶性ポリエステル樹脂を合成し、この不飽和非晶性ポリエステル樹脂を水系媒体中に微粒子状に分散させて不飽和非晶性ポリエステル樹脂微粒子の分散液を調製する工程である。
本発明において、不飽和非晶性ポリエステル樹脂とは、その分子鎖内にラジカル重合をし得る重合性不飽和結合を含み、上記の結晶性ポリエステル樹脂とは異なり通常は融点を有さず、比較的高いガラス転移点（Ｔｇ）を有するものである。
【００５５】
不飽和非晶性ポリエステル樹脂は、少なくともいずれかに重合性不飽和結合が含有されてなる多価アルコール成分と多価カルボン酸成分とを用い、上記の結晶性ポリエステル樹脂の合成工程と同様にして合成することができる。
【００５６】
少なくともいずれかに重合性不飽和結合が含有されてなる多価ジオールと多価ジカルボン酸とは、
（１）全部または一部が重合性不飽和結合を有する多価アルコール成分と、全く重合性不飽和結合を有さない多価カルボン酸成分、
（２）全く重合性不飽和結合を有さない多価アルコール成分と、全部または一部が重合性不飽和結合を有する多価カルボン酸成分、
（３）全部または一部が重合性不飽和結合を有する多価アルコール成分と、全部または一部が重合性不飽和結合を有する多価カルボン酸成分、
のいずれかの組み合わせをいう。
【００５７】
この不飽和非晶性ポリエステル樹脂のガラス転移点（Ｔｇ）は、２０〜９０℃であることが好ましく、特に３５〜６５℃であることが好ましい。
また、この非晶性ポリエステル樹脂の軟化点は、７０〜２２０℃であることが好ましく、特に８０〜１８０℃であることが好ましい。
不飽和非晶性ポリエステル樹脂のガラス転移点の測定は、測定試料として不飽和非晶性ポリエステル樹脂を用いたことの他は非晶性ポリエステル樹脂のガラス転移点と同様の方法によって行われる。
また、不飽和非晶性ポリエステル樹脂の軟化点は、下記に詳述するトナーの軟化点の測定方法において、測定試料として不飽和非晶性ポリエステル樹脂を用いたことの他は同様にして、測定される。
【００５８】
この不飽和非晶性ポリエステル樹脂は、ＴＨＦ可溶分のゲルパーミエーションクロマトグラフィー（ＧＰＣ）による数平均分子量（Ｍｎ）が好ましくは１，０００〜１５，０００、より好ましくは１，５００〜１０，０００、重量平均分子量（Ｍｗ）が好ましくは２，０００〜５０，０００、より好ましくは２，０００〜３０，０００である。
ＧＰＣによる分子量測定は、測定試料として不飽和非晶性ポリエステル樹脂のＴＨＦ可溶分を用いたことの他は結晶性ポリエステル樹脂の分子量測定と同様の方法によって行われる。
【００５９】
不飽和非晶性ポリエステル樹脂を形成するために使用できる多価アルコール成分としては、上述の非晶性ポリエステル樹脂を合成するための多価アルコール成分が挙げられ、不飽和非晶性ポリエステル樹脂の重合性不飽和結合を多価アルコール成分から導入する場合は、不飽和非晶性ポリエステル樹脂を形成するために使用できる多価アルコール成分として、不飽和結晶性ポリエステル樹脂の形成に用いることができる重合性不飽和結合を有するジオール成分と同じものを挙げることができる。これらは、１種単独でまたは２種以上を組み合わせて用いることができる。
【００６０】
また、非晶性ポリエステル樹脂を形成するために使用できる多価カルボン酸成分としては、上述の非晶性ポリエステル樹脂を合成するための多価カルボンが挙げられ、不飽和非晶性ポリエステル樹脂の重合性不飽和結合を多価カルボン酸成分から導入する場合は、不飽和非晶性ポリエステル樹脂を形成するために使用できる多価カルボン酸成分として、不飽和結晶性ポリエステル樹脂の形成に用いることができる重合性不飽和結合を有するジカルボン酸成分と同じものを挙げることができる。これらは、１種単独でまたは２種以上を組み合わせて用いることができる。
【００６１】
多価アルコール成分および多価カルボン酸成分の全量１００構成モル％に対する重合性不飽和結合を有する多価アルコール成分および／または重合性不飽和結合を有する多価カルボン酸成分の合計の含有量は、１〜１０構成モル％以下とされることが好ましい。
重合性不飽和結合を有する多価アルコール成分および／または重合性不飽和結合を有する多価カルボン酸成分の合計の含有量が１構成モル％以上であることにより、得られるトナーに十分な機械的強度が得られて当該トナーに耐熱保管性が確保されると共に、定着プロセスにおいて優れた耐高温オフセット性が得られ、光沢過多が抑制されて適度な光沢が付与された定着画像を得ることができ、また、含有量が１０構成モル％以下であることにより、十分な低温定着性を確保することができる。
【００６２】
以上のような不飽和非晶性ポリエステル樹脂を水系媒体中に分散させる方法としては、結晶性ポリエステル樹脂を水系媒体中に分散させる場合と同様に、当該不飽和非晶性ポリエステル樹脂を有機溶媒中に溶解または分散させて不飽和非晶性ポリエステル樹脂液を調製し、この不飽和非晶性ポリエステル樹脂液を、転相乳化などによって水系媒体中に分散させて、所望の粒径に制御された状態の油滴を形成させた後、有機溶媒を除去する方法が挙げられる。
油滴は、分散した状態で体積基準のメジアン径が５０〜４００ｎｍとされることが好ましく、さらに好ましくは８０〜２００ｎｍである。
【００６３】
（１−Ｃ）着色剤微粒子分散液調製工程
この着色剤微粒子分散液調製工程は、トナー粒子として着色剤を含有するものを所望する場合に必要に応じて行う工程であって、着色剤を水系媒体中に微粒子状に分散させて着色剤微粒子の分散液を調製する工程である。
【００６４】
〔着色剤〕
着色剤としては、一般に知られている染料および顔料を用いることができる。
黒色のトナーを得るための着色剤としては、ファーネスブラック、チャンネルブラックなどのカーボンブラック、マグネタイト、フェライトなどの磁性体、染料、非磁性酸化鉄を含む無機顔料などの公知の種々のものを任意に使用することができる。
カラーのトナーを得るための着色剤としては、染料、有機顔料などの公知のものを任意に使用することができ、具体的には、有機顔料としては例えばＣ．Ｉ．ピグメントレッド５、同４８：１、同５３：１、同５７：１、同８１：４、同１２２、同１３９、同１４４、同１４９、同１６６、同１７７、同１７８、同２２２、同２３８、同２６９、Ｃ．Ｉ．ピグメントイエロー１４、同１７、同７４、同９３、同９４、同１３８、同１５５、同１８０、同１８５、Ｃ．Ｉ．ピグメントオレンジ３１、同４３、Ｃ．Ｉ．ピグメントブルー１５；３、同６０、同７６などを挙げることができ、染料としては例えばＣ．Ｉ．ソルベントレッド１、同４９、同５２、同５８、同６８、同１１、同１２２、Ｃ．Ｉ．ソルベントイエロー１９、同４４、同７７、同７９、同８１、同８２、同９３、同９８、同１０３、同１０４、同１１２、同１６２、Ｃ．Ｉ．ソルベントブルー２５、同３６、同６９、同７０、同９３、同９５などを挙げることができる。
各色のトナーを得るための着色剤は、各色について、１種または２種以上を組み合わせて使用することができる。
【００６５】
着色剤の分散は、機械的エネルギーを利用して行うことができる。
着色剤微粒子は、分散した状態で体積基準のメジアン径が１０〜３００ｎｍとされることが好ましく、さらに好ましくは１００〜２００ｎｍ、特に好ましくは１００〜１５０ｎｍである。
着色剤微粒子の体積基準のメジアン径は、電気泳動光散乱光度計「ＥＬＳ−８００」（大塚電子社製）を用いて測定されるものである。
【００６６】
（２）凝集工程
この凝集工程は、結晶性ポリエステル樹脂微粒子の分散液、不飽和非晶性ポリエステル樹脂微粒子の分散液、不飽和結晶性ポリエステル樹脂微粒子の分散液、非晶性ポリエステル樹脂微粒子の分散液、並びに、必要に応じて、着色剤微粒子の分散液および／または離型剤、荷電制御剤などの他のトナー粒子構成成分の分散液を添加、混合し、ｐＨ調整による微粒子表面の反発力と電解質体よりなる凝集剤の添加による凝集力とのバランスを取りながら緩慢に凝集させ、平均粒径および粒度分布を制御しながら会合を行うと同時に、加熱撹拌することで微粒子間の融着を行って形状制御を行うことにより、少なくとも結晶性ポリエステル樹脂微粒子を含有する凝集粒子を形成する工程である。
この凝集工程においては、反応系のｐＨを２〜５に調整することが好ましい。
【００６７】
界面活性剤としては、特に限定されずに公知の種々のものを用いることができるが、ドデシルベンゼンスルホン酸ナトリウム、アリールアルキルポリエーテルスルホン酸ナトリウムなどのスルホン酸塩；ドデシル硫酸ナトリウム、テトラデシル硫酸ナトリウム、ペンタデシル硫酸ナトリウム、オクチル硫酸ナトリウムなどの硫酸エステル塩；オレイン酸ナトリウム、ラウリン酸ナトリウム、カプリン酸ナトリウム、カプリル酸ナトリウム、カプロン酸ナトリウム、ステアリン酸カリウム、オレイン酸カルシウムなどの脂肪酸塩などのイオン性界面活性剤が挙げられる。
また、ポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールとのエステル、高級脂肪酸とポリプロピレノキサイドとのエステル、ソルビタンエステルなどのノニオン性界面活性剤も使用することができる。
以上の界面活性剤は、所望に応じて、１種または２種以上を組み合わせて使用することができる。
【００６８】
この凝集工程において用いることができる凝集剤としては、例えば１価、２価または３価の金属塩を挙げることができる。凝集剤を構成する金属としては、リチウム、カリウム、ナトリウムなどのアルカリ金属；マグネシウム、カルシウム、ストロンチウム、バリウムなどのアルカリ土類金属；アルミニウムなどが挙げられる。前記金属の対イオン（塩を構成する陰イオン）としては、塩化物イオン、臭化物イオン、ヨウ化物イオン、炭酸イオン、硫酸イオンなどが挙げられる。
【００６９】
この凝集工程における結晶性ポリエステル樹脂微粒子の反応系への添加割合は、最終的に得られるトナー粒子中における結晶性ポリエステル樹脂の含有量が２０〜７０質量％となるように調整されることが好ましい。これが２０質量％より少ない場合は、得られるトナーが十分な低温定着性を得られないものとなるおそれがあり、７０質量％よりも多い場合は、得られるトナーの機械的強度が損なわれるおそれがある。
【００７０】
本発明において、凝集粒子中に含有させる結着樹脂を形成する樹脂としては、少なくとも架橋ポリエステル樹脂が含まれていればよく、架橋構造を有する非晶性ポリエステル樹脂、架橋構造を有する結晶性ポリエステル樹脂、架橋構造を有さない結晶性ポリエステル樹脂、架橋構造を有さない非晶性ポリエステル樹脂や、その他の樹脂がさらに含有されていてもよい。
【００７１】
この非晶性ポリエステル樹脂微粒子の反応系への添加割合は、最終的に得られるトナー粒子中における非晶性ポリエステル樹脂および不飽和非晶性ポリエステル樹脂の合計の含有量が１０〜６０質量％となるように調整されることが好ましい。これが１０質量％より少ない場合は、得られるトナーが十分な機械的強度を有さないおそれがあり、６０質量％よりも多い場合は、得られるトナーに十分な低温定着性が得られないおそれがある。
また、この凝集工程における結晶性ポリエステル樹脂微粒子および不飽和結晶性ポリエステル樹脂微粒子の合計と、非晶性ポリエステル樹脂微粒子および不飽和非晶性ポリエステル樹脂微粒子の合計との反応系への相対的な添加量比率は、質量比で８５：１５〜２５：７５であることが好ましく、より好ましくは７０：３０〜４０：６０である。結晶性に係るポリエステル樹脂微粒子が過多である場合は、得られるトナーが耐熱保管性に劣ったものとなることがあり、結晶性に係るポリエステル樹脂微粒子が過少である場合は得られるトナーに十分な低温定着性が得られないことがある。
【００７２】
また、トナーを構成するポリエステル樹脂を形成するための全モノマー中の重合性不飽和結合を含有するモノマーの含有比率、すなわち、結晶性ポリエステル樹脂を形成するための全モノマーの構成モル％と非晶性ポリエステル樹脂を形成するための全モノマーの構成モル％の全量１００構成モル％に対する、結晶性ポリエステル樹脂を形成するための全モノマー中の重合性不飽和結合を含有するモノマーの構成モル％と非晶性ポリエステル樹脂を形成するための全モノマー中の重合性不飽和結合を含有するモノマーの構成モル％の合計は、９構成モル％以下であることが好ましい。この範囲であることにより、十分な低温定着性が確保されながら十分な機械的強度が得られる。
【００７３】
この凝集工程における着色剤微粒子の反応系への添加割合は、最終的に得られるトナー粒子中における含有量が１〜１０質量％となる割合とされることが好ましく、より好ましくは２〜８質量％である。着色剤の含有量がトナー中に１質量％未満である場合は、所望の着色力が得られないおそれがあり、一方、着色剤の含有量がトナー中の１０質量％を超える場合は、着色剤の遊離やキャリアなどへの付着が発生し、帯電性に影響を与える場合がある。
【００７４】
トナー粒子中に離型剤や荷電制御剤などの内添剤を導入する場合は、この凝集工程（２）の前に内添剤のみよりなる内添剤微粒子の分散液を調製し、この凝集工程（２）において、結晶性ポリエステル樹脂微粒子の分散液、非晶性ポリエステル樹脂微粒子の分散液、不飽和非晶性ポリエステル樹脂微粒子の分散液、着色剤微粒子の分散液と共に当該内添剤微粒子の分散液を混合する。
また例えば、非晶性ポリエステル樹脂微粒子分散液調製工程（１−Ｂ−１）または不飽和非晶性ポリエステル樹脂微粒子分散液調製工程（１−Ｂ−２）において、非晶性ポリエステル樹脂微粒子または不飽和非晶性ポリエステル樹脂微粒子の内部に前述の内添剤を混在させてこれを用いることによりトナー粒子中に導入することもできる。
【００７５】
〔離型剤〕
離型剤としては、特に限定されるものではなく、公知のものを使用することができる。具体的には、例えば、ポリエチレン、ポリプロピレン、ポリブテンなどの低分子量ポリオレフィン類；合成エステルワックス、カルナウバワックス、ライスワックス、キャンデリラワックス、木ロウ、ホホバ油などの植物系ワックス；モンタンワックス、パラフィンワックス、マイクロクリスタリンワックス、フィッシャートロプシュワックスなどの鉱物、石油系ワックス；これらの変性物などが挙げられる。
離型剤の添加量は、最終的に得られるトナー粒子中における結着樹脂１００質量部に対して通常０．５〜２５質量部、好ましくは３〜１５質量部となる量とされる。
【００７６】
〔荷電制御剤〕
荷電制御剤としては、公知の種々の化合物を用いることができる。
荷電制御剤の添加量は、最終的に得られるトナー粒子中における結着樹脂１００質量部に対して通常０．１〜１０質量部、好ましくは０．５〜５質量部となる量とされる。
【００７７】
この凝集工程における反応系の温度、すなわち凝集温度は１０〜３５℃とされることが好ましく、２０〜３０℃とされることがより好ましい。凝集温度がこのような範囲とされることにより、凝集粒子の形成について適度な速度が確保されるため、凝集粒子を安定的に形成できる。
【００７８】
（３）凝集停止工程
この凝集停止工程は、反応系内の各種の微粒子の凝集を停止させることにより所望の組成および形状を有する凝集粒子を確保する工程であり、具体的には、反応系内における微粒子の凝集作用を抑制するために、凝集工程（２）における微粒子の凝集作用が促進されるｐＨ環境から脱する方向にｐＨ調整することができる、塩基化合物からなる凝集停止剤を添加することにより、行われる。
この凝集停止工程においては、反応系のｐＨを５〜９に調整することが好ましい。
凝集停止剤（塩基化合物）としては、エチレンジアミンテトラ酢酸（ＥＤＴＡ）およびそのナトリウム塩などのアルカリ金属塩、グルコナール、グルコン酸ナトリウム、クエン酸カリウムおよびクエン酸ナトリウム、ニトロトリアセテート（ＮＴＡ）塩、ＧＬＤＡ（市販のＬ−グルタミン酸Ｎ，Ｎ二酢酸）、フミン酸およびフルビン酸、マルトールおよびエチルマルトール、ペンタ酢酸およびテトラ酢酸、カルボキシル基および水酸基の両方の官能基を有する公知の水溶性ポリマー類（高分子電解質）、水酸化ナトリウム、水酸化カリウムなどが挙げられる。これらの中でも、エチレンジアミンテトラ酢酸（ＥＤＴＡ）およびそのナトリウム塩などのアルカリ金属塩が特に好適に使用される。
【００７９】
（４）融合工程
この融合工程は、上記の凝集停止工程（３）を経た後、反応系を所期の融着温度に加温することにより、凝集停止工程（３）において確保された凝集粒子を構成する不飽和非晶性ポリエステル樹脂微粒子、不飽和結晶性ポリエステル樹脂微粒子、結晶性ポリエステル樹脂微粒子および非晶性ポリエステル樹脂微粒子を融着させて凝集粒子を融合して、融合粒子を形成させる工程である。
【００８０】
この融合工程に係る融着温度は、不飽和非晶性ポリエステル樹脂または非晶性ポリエステル樹脂のガラス転移点（Ｔｇ）以上、かつ、結晶性ポリエステル樹脂または不飽和結晶性ポリエステル樹脂の融点以下の温度であることが好ましい。
また、加熱する時間、すなわち融着時間は、１時間以上であることが好ましく、より好ましくは１〜１０時間、さらに好ましくは２〜５時間である。
以上のような融着温度および融着時間において融合されて得られたトナー粒子は、低温定着性と耐熱保管性の両立が確保されたものとなりやすい。
【００８１】
（５）架橋工程
この架橋工程は、反応系にラジカル重合開始剤を添加して、融合工程（４）を経て得られた融合粒子中に存在する不飽和非晶性ポリエステル樹脂中の重合性不飽和結合をラジカル重合反応させてトナー粒子内に架橋構造を形成させ、特に、融合粒子の表層に存在する不飽和非晶性ポリエステル樹脂に架橋構造を形成させることによってシェル層のような作用を有する層を形成する工程である。
この工程により、トナー粒子内に高弾性を発現する架橋構造を有する非晶性ポリエステル樹脂を形成させることができ、トナーの機械的強度が向上し、画像形成の際の耐高温オフセット性が確保されると共に得られる画像における光沢過多が抑制できる。
なお、融合粒子の表層から遠い中核部ほど架橋しにくく、このため、得られたトナー粒子の内部においては、中核部に近いほど重合性不飽和結合がラジカル重合反応に供されることなくそのままの状態で残存している状態とされる。
【００８２】
この架橋工程において使用できるラジカル重合開始剤としては、水溶性の重合開始剤であれば公知のものを使用することができ、具体的には、例えば２，２’−アゾビス［２−（２−イミダゾリン−２−イル）プロパン］二塩酸塩、２，２’−アゾビス［２−（２−イミダゾリン−２−イル）プロパン］二硫酸塩無水物、２，２’−アゾビス（２−メチルプロピオンアミジン）二塩酸塩、２，２’−アゾビス［Ｎ−（２−カルボキシエチル）−２−メチルプロピオンアミジン］水和物、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス（１−イミノ−１−ピロリジノ−２−エチルプロパン）二塩酸塩、２，２’−アゾビス｛２−メチル−Ｎ−［１，１−ビス（ヒドロキシメチル）−２−ヒドロキシエチル］プロピオンアミド｝、２，２’−アゾビス［２−メチル−Ｎ−（２−ヒドロキシエチル）プロピオンアミド］など水溶性アゾ開始剤；過硫酸カリウム、過硫酸アンモニウムなどの過硫酸塩、アゾビスアミノジプロパン酢酸塩、アゾビスシアノ吉草酸およびその塩、過酸化水素などの水溶性重合開始剤を挙げることができる。これら１種または２種以上を組み合わせて用いることができる。
【００８３】
反応系に添加されるラジカル重合開始剤の添加量は、トナー粒子を構成するために使用される不飽和非晶性ポリエステル樹脂微粒子の総量を１００質量％としたとき、１〜２０質量％とされるが好ましく、さらに５〜１５質量％とされることが好ましい。
反応系に添加されるラジカル重合開始剤の添加量が上記の範囲であると、反応系内において不要な粒子の生成が抑制され、高い製造収率が得られる。
【００８４】
架橋工程における架橋構造の形成に係る架橋温度は、使用するラジカル重合開始剤の分解温度または非晶性ポリエステル樹脂のガラス転移点のうち高い方の温度以上、かつ、結晶性ポリエステル樹脂の融点以下であることが好ましい。
架橋温度が使用するラジカル重合開始剤の分解温度または非晶性ポリエステル樹脂のガラス転移点未満である場合は、架橋反応を十分に進行させることができないおそれがあり、また、架橋温度が結晶性ポリエステル樹脂の融点を超える場合は、結晶性ポリエステル樹脂が非晶性ポリエステル樹脂と相溶してしまうことにより、十分な低温定着性が得られないおそれがある。
また、架橋工程における架橋構造の形成に係る架橋時間は、１時間以上であることが好ましく、より好ましくは１〜１０時間、さらに好ましくは２〜５時間である。
このような架橋温度および架橋時間において架橋されて得られるトナー粒子は、低温定着性と耐熱保管性の両立が確保されたものとなりやすい。
【００８５】
（６）濾過・洗浄工程
この濾過・洗浄工程では、得られたトナー粒子の分散液を冷却し、この冷却されたトナー粒子の分散液からトナー粒子を固液分離してトナー粒子を濾別する濾過処理と、濾別されたトナー粒子（ケーキ状の集合物）から界面活性剤などの付着物を除去する洗浄処理とが施される。具体的な固液分離および洗浄の方法としては、遠心分離法、ヌッチェなどを使用する減圧濾過法、フィルタープレスなどを使用する濾過法などが挙げられ、これらは特に限定されるものではない。
【００８６】
（７）乾燥工程
この乾燥工程では、洗浄処理されたトナー粒子を乾燥処理が施される。この乾燥工程で使用される乾燥機としては、スプレードライヤー、真空凍結乾燥機、減圧乾燥機、静置棚乾燥機、移動式棚乾燥機、流動層乾燥機、回転式乾燥機、撹拌式乾燥機などが挙げられ、これらは特に限定されるものではない。なお、乾燥処理されたトナー粒子中の水分量は、５質量％以下であることが好ましく、さらに好ましくは２質量％以下とされる。
【００８７】
ここに、トナー粒子の水分量の測定はカール・フィッシャー電量滴定法にて実施される。具体的には、水分計「ＡＯ−６、ＡＱＩ−６０１」（ＡＱ−６用インターフェイス）、加熱気化装置「ＬＥ−２４Ｓ」からなる自動熱気化水分測定システム「ＡＱＳ−７２４」（平沼産業社製）を用い、２０℃、５０％ＲＨの環境下にて２４時間放置したトナー粒子０．５ｇをガラス製２０ｍｌのサンプル管に精密に秤量して入れ、テフロン（登録商標）コートのシリコーンゴムパッキングを用いて密栓し、以下の測定条件および試薬にてこの密栓した環境中に存在する水分量の測定を行う。さらに、この密栓した環境中の水分量を補正するため、空のサンプルを同時に２本測定する。
・試料加熱温度：１１０℃
・試料加熱時間：１分
・窒素ガス流量：１５０ｍＬ／分
・試薬：対極液（陰極液）；ハイドラナール  クーロマット  ＣＧ−Ｋ（ＨＹＤＲＡＮＡＬ（Ｒ）−Ｃｏｕｌｏｍａｔ  ＣＧ−Ｋ）、発生液（陽極液）；ハイドラナール  クーロマット  ＡＫ（ＨＹＤＲＡＮＡＬ（Ｒ）−Ｃｏｕｌｏｍａｔ  ＡＫ）
【００８８】
また、乾燥処理されたトナー粒子同士が、弱い粒子間引力で凝集して凝集体を形成している場合には、当該凝集体を解砕処理してもよい。ここに、解砕処理装置としては、ジェットミル、ヘンシェルミキサー、コーヒーミル、フードプロセッサーなどの機械式の解砕装置を使用することができる。
【００８９】
（８）外添剤添加工程
この外添剤添加工程は、乾燥処理されたトナー粒子に、流動特性、帯電特性の調整およびクリーニング性の向上などの目的で、荷電制御剤や種々の無機微粒子、有機微粒子、および滑剤などの微粒子状の外添剤を添加する工程である。外添剤を添加するために使用される装置としては、タービュラーミキサー、ヘンシェルミキサー、ナウターミキサー、Ｖ型混合機などの種々の公知の混合装置を挙げることができる。
外添剤として使用できる微粒子としては、シリカ、チタニア、アルミナなどの無機酸化物粒子が好ましく、さらに、これら無機微粒子はシランカップリング剤やチタンカップリング剤などによって疎水化処理されていることが好ましい。
この外添剤の添加量は、トナー中に０．１〜５．０質量％、好ましくは０．５〜４．０質量％であることが好ましい。また、外添剤としては種々のものを組み合わせて使用してもよい。
【００９０】
＜第２の実施の形態＞
また、本発明のトナーの製造方法の具体的な別の一例として、第１の実施の形態における融合工程（４）と架橋工程（５）を同時に行うことの他は同様に行う方法を挙げることもできる。
具体的には、上述と同様に、（１−Ａ−１）結晶性ポリエステル樹脂微粒子分散液調製工程、（１−Ａ−２）不飽和結晶性ポリエステル樹脂微粒子分散液調製工程、（１−Ｂ−１）非晶性ポリエステル樹脂微粒子分散液調製工程、（１−Ｂ−２）不飽和非晶性ポリエステル樹脂微粒子分散液調製工程、（１−Ｃ）着色剤微粒子分散液調製工程、（２）凝集工程および（３）凝集停止工程を経て製造された凝集粒子に、不飽和非晶性ポリエステル樹脂微粒子および不飽和結晶性ポリエステル樹脂微粒子による重合性不飽和結合のラジカル重合反応が進行する条件、かつ、融合が進行する条件において、反応系にラジカル重合開始剤を添加することにより、架橋工程と融合工程とを同時に実施してシェル層のような作用を有する層を形成しながら融合粒子を形成させることができる。
なお、凝集粒子の融合のしやすさの観点から、この第２の実施の形態に係る方法のように融合工程と架橋工程を同時に行うよりも、上述の第１の実施の形態に係る方法のように融合工程が行われた後に架橋工程が行われることが好ましい。
【００９１】
以上のようなトナーの製造方法によれば、水系媒体において所望の状態に凝集粒子を形成し終えた後に架橋構造の形成が行われるために、確実に架橋構造を有するポリエステル樹脂を含有する重合トナーを製造することができ、しかも、当該製造されたトナーは所望の組成および構造を有するトナー粒子について高い収率が得られたもの、すなわちシャープな粒度分布を有するものとなる。その結果、優れた低温定着性を有しながら、トナー粒子内に形成された架橋構造を有するポリエステル樹脂による優れた耐高温オフセット性および耐熱保管性を有し、かつ、形成される画像に適度な光沢を付与することができ、さらに、シャープな粒度分布による良好な帯電特性のために高い濃度階調の再現性が得られるトナーを安定的に製造することができる。
しかも、このトナーの製造方法によれば、凝集粒子の表層領域に重点的に架橋構造を形成させることができるためにいわゆるシェル層を形成するシェル化工程を省略することができ、従って、製造工程の簡素化が図られながらトナーの耐熱保管性が確保される。
また、本発明のトナーの製造方法において、不飽和結晶性ポリエステル樹脂微粒子を用いる場合においては、得られるトナーが架橋構造を有する結晶性ポリエステル樹脂を有するものとなって結晶性ポリエステル樹脂全体の脆弱さが小さく抑制され、従って、クリーニングプロセスなどにおけるフィルミングの発生を抑止することができる。
【００９２】
所望の状態に凝集粒子を形成し終えた後に架橋構造の形成が行われることによって所望の組成および構造を有するトナー粒子を高い収率で得ることができる理由としては、以下のように考えられる。
すなわち、ラジカル重合開始剤を作用させる時点において、重合性不飽和結合を含有する非晶性ポリエステル樹脂による微粒子同士の凝集体の生成が抑制された状態とされるために、ラジカル重合反応後に、水系媒体中に前記凝集体の架橋体の生成が抑制されるためであると考えられる。
【００９３】
〔トナー〕
本発明のトナーは、以上のような製造方法によって得られるものであって、具体的には、少なくとも架橋ポリエステル樹脂を含む結着樹脂を含有するトナー粒子からなるものである。
また、このトナーの軟化点は、８０〜２２０℃であることが好ましく、特に８０〜１５０℃であることが好ましい。
ここに、トナーの軟化点は、以下のように測定したものである。すなわち、まず、２０℃、５０％ＲＨの環境下において、トナー１．３ｇをシャーレに入れ平らにならし、１２時間以上放置した後、成型器「ＳＳＰ−１０Ａ」（島津製作所製）によって３８２０ｋｇ／ｃｍ2 の力で３０秒間加圧し、直径１ｃｍの円柱型の成型サンプルを作成する。次いで、この成型サンプルを、２４℃、５０％ＲＨの環境下において、フローテスター「ＣＦＴ−５００Ｄ」（島津製作所製）により、荷重１９６Ｎ（２０ｋｇｆ）、開始温度６０℃、予熱時間３００秒間、昇温速度６℃／分の条件で、円柱型ダイの穴（１ｍｍ径×１ｍｍ）より、直径１ｃｍのピストンを用いて予熱終了時から押し出し、昇温法の溶融温度測定方法でオフセット値５ｍｍの設定で測定したオフセット法温度Ｔoffsetを、軟化点とした。
【００９４】
〔トナー粒子の粒径〕
以上のような製造方法によって得られるトナーは、転写特性の向上、画質の向上および低温定着性の観点から、その粒径が体積基準のメジアン径で３〜８μｍであることが好ましい。
また、トナーの粒度分布は、ＣＶ値が０〜２５であることが好ましく、５〜２０であることがより好ましい。ＣＶ値がこの範囲であることにより、トナーの帯電特性の均一性が高くなり、形成される画像に高い濃度階調の再現性が得られる。
ＣＶ値は、下記式（ｘ）によって求められるものである。ただし、算術平均粒径とは２５，０００個のトナー粒子について、体積基準の粒子径ｘの平均値である。
式（ｘ）：ＣＶ値（％）＝｛（標準偏差）／（算術平均粒径）｝×１００
【００９５】
トナーの体積基準のメジアン径および算術平均粒径は「コールターマルチサイザーIII 」（ベックマン・コールター社製）によって測定されるものである。
具体的には、トナー０．０２ｇを、界面活性剤溶液２０ｍＬ（トナーの分散を目的として、例えば界面活性剤成分を含む中性洗剤を純水で１０倍希釈した界面活性剤溶液）に添加して馴染ませた後、超音波分散を１分間行い、トナー分散液を調製し、このトナー分散液を、サンプルスタンド内の電解液「ＩＳＯＴＯＮII」（ベックマン・コールター社製）の入ったビーカーに、測定装置の表示濃度が５〜１０％になるまでピペットにて注入する。ここで、この濃度範囲にすることにより、再現性のある測定値を得ることができる。測定装置において、測定粒子カウント数を２５，０００個、アパーチャ径を５０μｍにし、測定範囲１〜３０μｍの範囲を２５６分割しての頻度値を算出し、体積積算分率が大きい方から５０％の粒子径（体積Ｄ５０％径）を体積基準のメジアン径とする。
【００９６】
〔トナーの平均円形度〕
また、以上のような製造方法によって得られるトナーは、このトナーを構成する個々のトナー粒子について、帯電特性の安定性、低温定着性の観点から、平均円形度が０．９３０〜１．０００であることが好ましく、０．９５０〜０．９９５であることがより好ましい。
平均円形度が上記の範囲であることにより、個々のトナー粒子が破砕しにくくなって摩擦帯電付与部材の汚染が抑制されてトナーの帯電性が安定し、また、記録材に転写されたトナー層におけるトナー粒子の充填密度が高くなって定着性が向上し、定着オフセットが発生しにくくなる。
【００９７】
トナー粒子の平均円形度は、「ＦＰＩＡ−２１００」（Ｓｙｓｍｅｘ社製）を用いて測定した値である。具体的には、トナーを界面活性剤入り水溶液にてなじませ、超音波分散処理を１分間行って分散させた後、「ＦＰＩＡ−２１００」（Ｓｙｓｍｅｘ社製）によって、測定条件ＨＰＦ（高倍率撮像）モードにて、ＨＰＦ検出数３，０００〜１０，０００個の適正濃度で撮影を行い、個々のトナー粒子について下記式（ｙ）に従って円形度を算出し、各トナー粒子の円形度を加算し、全トナー粒子数で除することにより算出した値である。ＨＰＦ検出数が上記の範囲であれば、再現性が得られる。
式（ｙ）：
円形度＝（粒子像と同じ投影面積をもつ円の周囲長）／（粒子役影像の周囲長）
【００９８】
〔トナーのガラス転移点および軟化点〕
また、本発明のトナーは、そのガラス転移点（Ｔｇ）が３０〜６０℃、特に４０〜５５℃であることが好ましい。
ここに、ガラス転移点（Ｔｇ）は、測定試料をトナーとしたことの他は前述の同様の方法によって測定されるものである。
【００９９】
〔トナーの機械的強度〕
さらに、本発明のトナーは、１０％変形強度が９〜５０ＭＰａである機械的強度を有することが好ましい。
この１０％変形強度は、微小圧縮試験機「ＭＣＴ−Ｗ２０１」（島津製作所社製）を用いて圧縮試験モードで測定される値である。
【０１００】
〔現像剤〕
以上のようなトナーは、例えば磁性体を含有させて一成分磁性トナーとして使用する場合、いわゆるキャリアと混合して二成分現像剤として使用する場合、非磁性トナーを単独で使用する場合などが考えられ、いずれも好適に使用することができる。
【０１０１】
二成分現像剤を構成するキャリアとしては、鉄、フェライト、マグネタイトなどの金属、それらの金属とアルミニウム、鉛などの金属との合金などの従来から公知の材料からなる磁性粒子を用いることができ、特にフェライト粒子を用いることが好ましい。
キャリアとしては、その体積平均粒径としては１５〜１００μｍのものが好ましく、２５〜６０μｍのものがより好ましい。キャリアの体積平均粒径の測定は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
キャリアとしては、さらに樹脂により被覆されているもの、あるいは樹脂中に磁性粒子を分散させたいわゆる樹脂分散型キャリアを用いることができる。被覆用の樹脂組成としては、特に限定はないが、例えば、オレフィン系樹脂、スチレン系樹脂、スチレン−アクリル系樹脂、シリコーン系樹脂、エステル系樹脂あるいはフッ素含有重合体系樹脂などが用いられる。また、樹脂分散型キャリアを構成するための樹脂としては、特に限定されず公知のものを使用することができ、例えば、スチレン−アクリル系樹脂、ポリエステル樹脂、フッ素系樹脂、フェノール系樹脂など使用することができる。
【０１０２】
〔画像形成方法〕
以上のようなトナーは、接触加熱方式による定着工程を含む画像形成方法に好適に用いることができる。画像形成方法としては、具体的には、以上のようなトナーを使用して、例えば感光体ドラムなどの像担持体上に静電的に形成された静電潜像を、現像装置において現像剤を摩擦帯電部材によって帯電させることにより顕在化させてトナー像を得、このトナー像を記録材に転写し、その後、記録材上に転写されたトナー像を接触加熱方式の定着処理によって記録材に定着させることにより、可視画像が得られる。
【０１０３】
以上、本発明の実施形態について具体的に説明したが、本発明の実施形態は上記の例に限定されるものではなく、種々の変更を加えることができる。
【実施例】
【０１０４】
以下、本発明の具体的な実施例について説明するが、本発明はこれらに限定されるものではない。なお、以下において、分子量、融点、ガラス転移点、軟化点は、上述の通りに測定した。
【０１０５】
＜非晶性ポリエステル樹脂微粒子分散液の調製例Ａ１＞
加熱乾燥した三口フラスコに、ジブチル錫オキシド０．０２質量部と、以下の組成物〔Ａ１〕
−組成物〔Ａ１〕−
・フマル酸：１．５質量部
・テレフタル酸：８３．０質量部
・セバシン酸：１５．５質量部
・ビスフェノールＡエチレンオキサイド２モル付加物（分子量３１６）：２５．０質量部
・ビスフェノールＡプロピレンオキサイド１モル付加物（分子量２８６）：１７５．０質量部
を投入し、減圧操作により容器内の空気を窒素ガスによって不活性雰囲気下とし、機械撹拌にて１８０℃で５時間撹拌・還流を行った。その後、減圧下にて２３０℃まで徐々に昇温を行い、さらに２３０℃に維持した状態で４時間撹拌し、粘稠な状態となったところで空冷して反応を停止させることにより、不飽和非晶性ポリエステル樹脂を得た。
この不飽和非晶性ポリエステル樹脂は、重量平均分子量（Ｍｗ）が４２，０００、数平均分子量（Ｍｎ）が６，６００、ガラス転移点（Ｔｇ）が６０．３℃、軟化点が８７℃であった。
なお、上記組成物〔Ａ１〕における重合性不飽和結合を有する多価アルコール成分／多価カルボン酸成分の合計の含有量は、１構成モル％である。
【０１０６】
撹拌動力を与えるアンカー翼の備えられた反応容器に、メチルエチルケトンとイソプロピルアルコールを添加し、その後、得られた不飽和非晶性ポリエステル樹脂をハンマーミルで粗粉砕したものを徐々に添加しながら撹拌し、完全に溶解させて油相となるポリエステル樹脂溶液を得た。次いで、撹拌されている油相に希アンモニア水溶液を数量滴下して、さらに、この油相をイオン交換水に滴下して転相乳化させた後、エバポレータで減圧しながら溶剤の除去を行った。反応系には不飽和非晶性ポリエステル樹脂微粒子が生成しており、さらに、この分散液にイオン交換水を追加して固形分を２０質量％に調整することにより、不飽和非晶性ポリエステル樹脂微粒子分散液〔１〕を得た。
得られた不飽和非晶性ポリエステル樹脂微粒子分散液〔Ａ１〕中の不飽和非晶性ポリエステル樹脂微粒子の体積基準のメジアン径を電気泳動光散乱光度計「ＥＬＳ−８００」（大塚電子社製）を用いて測定したところ、１８５ｎｍであった。
【０１０７】
＜非晶性ポリエステル樹脂微粒子分散液の調製例Ａ２＞
非晶性ポリエステル樹脂微粒子分散液の調製例Ａ１において、組成物〔Ａ１〕の代わりに以下の組成物〔Ａ２〕を用いたことの他は同様にして、非晶性ポリエステル樹脂微粒子分散液〔Ａ２〕を調製した。
−組成物〔Ａ２〕−
・フマル酸：６．０質量部
・テレフタル酸：８０．０質量部
・セバシン酸：９．８質量部
・２−ブテン−１，４−ジオール：１．２質量部
・ビスフェノールＡエチレンオキサイド２モル付加物（分子量３１６）：２８．０質量部
・ビスフェノールＡプロピレンオキサイド１モル付加物（分子量２８６）：１７５．０質量部
得られた不飽和非晶性ポリエステル樹脂微粒子分散液〔Ａ２〕に係る不飽和非晶性ポリエステル樹脂は、重量平均分子量（Ｍｗ）が３８，０００、数平均分子量（Ｍｎ）が６，５００、明確な融点は確認されず、ガラス転移点（Ｔｇ）が５９．８℃、軟化点が８６℃であった。
また、得られた不飽和非晶性ポリエステル樹脂微粒子分散液〔Ａ２〕中の不飽和非晶性ポリエステル樹脂微粒子の体積基準のメジアン径を電気泳動光散乱光度計「ＥＬＳ−８００」（大塚電子社製）を用いて測定したところ、１９０ｎｍであった。
なお、上記組成物〔Ａ２〕における重合性不飽和結合を有する多価アルコール成分／多価カルボン酸成分の合計の含有量は、５構成モル％である。
【０１０８】
＜非晶性ポリエステル樹脂微粒子分散液の調製例Ａ３＞
非晶性ポリエステル樹脂微粒子分散液の調製例Ａ１において、組成物〔Ａ１〕の代わりに以下の組成物〔Ａ３〕を用いたことの他は同様にして、非晶性ポリエステル樹脂微粒子分散液〔Ａ３〕を調製した。
−組成物〔Ａ３〕−
・フマル酸：１２．０質量部
・テレフタル酸：７５．５質量部
・２−ブテン−１，４−ジオール：２．５質量部
・セバシン酸：８．０質量部
・ビスフェノールＡエチレンオキサイド２モル付加物（分子量３１６）：２７．０質量部
・ビスフェノールＡプロピレンオキサイド１モル付加物（分子量２８６）：１７５．０質量部
得られた不飽和非晶性ポリエステル樹脂微粒子分散液〔Ａ３〕に係る不飽和非晶性ポリエステル樹脂は、重量平均分子量（Ｍｗ）が４１，０００、数平均分子量（Ｍｎ）が６，７５０、明確な融点は確認されず、ガラス転移点（Ｔｇ）が５９．４℃、軟化点が８６℃であった。
また、得られた不飽和非晶性ポリエステル樹脂微粒子分散液〔Ａ３〕中の不飽和非晶性ポリエステル樹脂微粒子の体積基準のメジアン径を電気泳動光散乱光度計「ＥＬＳ−８００」（大塚電子社製）を用いて測定したところ、１８０ｎｍであった。
なお、上記組成物〔Ａ３〕における重合性不飽和結合を有する多価アルコール成分／多価カルボン酸成分の合計の含有量は、１０構成モル％である。
【０１０９】
＜非晶性ポリエステル樹脂微粒子分散液の調製例Ａ４＞
非晶性ポリエステル樹脂微粒子分散液の調製例Ａ１において、組成物〔Ａ１〕の代わりに以下の組成物〔Ａ４〕を用いたことの他は同様にして、非晶性ポリエステル樹脂微粒子分散液〔Ａ４〕を調製した。
−組成物〔Ａ４〕−
・フマル酸：１７．０質量部
・テレフタル酸：７２．５質量部
・２−ブテン−１，４−ジオール：２．５質量部
・セバシン酸：８．０質量部
・ビスフェノールＡエチレンオキサイド２モル付加物（分子量３１６）：２５．０質量部
・ビスフェノールＡプロピレンオキサイド１モル付加物（分子量２８６）：１７５．０質量部
得られた不飽和非晶性ポリエステル樹脂微粒子分散液〔Ａ４〕に係る不飽和非晶性ポリエステル樹脂は、重量平均分子量（Ｍｗ）が３５，０００、数平均分子量（Ｍｎ）が６，２００、明確な融点は確認されず、ガラス転移点（Ｔｇ）が５８．２℃、軟化点が８４℃であった。
また、得られた不飽和非晶性ポリエステル樹脂微粒子分散液〔Ａ４〕中の不飽和非晶性ポリエステル樹脂微粒子の体積基準のメジアン径を電気泳動光散乱光度計「ＥＬＳ−８００」（大塚電子社製）を用いて測定したところ、１７５ｎｍであった。
なお、上記組成物〔Ａ４〕における重合性不飽和結合を有する多価アルコール成分／多価カルボン酸成分の合計の含有量は、１３構成モル％である。
【０１１０】
＜非晶性ポリエステル樹脂微粒子分散液の調製例Ａ５＞
非晶性ポリエステル樹脂微粒子分散液の調製例Ａ１において、組成物〔Ａ１〕の代わりに以下の組成物〔Ａ５〕を用いたことの他は同様にして、非晶性ポリエステル樹脂微粒子分散液〔Ａ５〕を調製した。
−組成物〔Ａ５〕−
・テレフタル酸：８４．０質量部
・セバシン酸：１５．０質量部
・ビスフェノールＡエチレンオキサイド２モル付加物（分子量３１６）：２７．０質量部
・ビスフェノールＡプロピレンオキサイド１モル付加物（分子量２８６）：１７４．０質量部
得られた非晶性ポリエステル樹脂微粒子分散液〔Ａ５〕に係る非晶性ポリエステル樹脂は、重量平均分子量（Ｍｗ）が４８，０００、数平均分子量（Ｍｎ）が６，８３０、明確な融点は確認されず、ガラス転移点（Ｔｇ）が５９．３℃、軟化点が８８℃であった。
また、得られた非晶性ポリエステル樹脂微粒子分散液〔Ａ５〕中の非晶性ポリエステル樹脂微粒子の体積基準のメジアン径を電気泳動光散乱光度計「ＥＬＳ−８００」（大塚電子社製）を用いて測定したところ、１８５ｎｍであった。
なお、上記組成物〔Ａ５〕においては、重合性不飽和結合を有する多価アルコール成分／多価カルボン酸成分は含有されていない。
【０１１１】
＜非晶性ポリエステル樹脂微粒子分散液の調製例Ａ６＞
非晶性ポリエステル樹脂微粒子分散液の調製例Ａ１において、組成物〔Ａ１〕の代わりに以下の組成物〔Ａ６〕を用いたことの他は同様にして、非晶性ポリエステル樹脂微粒子分散液〔Ａ６〕を調製した。
−組成物〔Ａ６〕−
・フマル酸：０．８質量部
・テレフタル酸：８４．２質量部
・セバシン酸：１５．０質量部
・ビスフェノールＡエチレンオキサイド２モル付加物（分子量３１６）：２５．０質量部
・ビスフェノールＡプロピレンオキサイド１モル付加物（分子量２８６）：１７５．０質量部
得られた非晶性ポリエステル樹脂微粒子分散液〔Ａ６〕に係る非晶性ポリエステル樹脂は、重量平均分子量（Ｍｗ）が４２，０００、数平均分子量（Ｍｎ）が６，４００、明確な融点は確認されず、ガラス転移点（Ｔｇ）が５９．３℃、軟化点が８７℃であった。
また、得られた非晶性ポリエステル樹脂微粒子分散液〔Ａ６〕中の非晶性ポリエステル樹脂微粒子の体積基準のメジアン径を電気泳動光散乱光度計「ＥＬＳ−８００」（大塚電子社製）を用いて測定したところ、１８５ｎｍであった。
なお、上記組成物〔Ａ６〕における重合性不飽和結合を有する多価アルコール成分／多価カルボン酸成分の合計の含有量は、０．５構成モル％である。
【０１１２】
＜結晶性ポリエステル樹脂微粒子分散液の調製例Ｂ１＞
非晶性ポリエステル樹脂微粒子分散液の調製例Ａ１において、組成物〔Ａ１〕の代わりに以下の組成物〔Ｂ１〕を用いたことの他は同様にして、結晶性ポリエステル樹脂微粒子分散液〔Ｂ１〕を調製した。
−組成物〔Ｂ１〕−
・セバシン酸：１６５．０質量部
・１，６−ヘキサンジオール：１３５．０質量部
得られた結晶性ポリエステル樹脂微粒子分散液〔Ｂ１〕に係る結晶性ポリエステル樹脂は、重量平均分子量（Ｍｗ）が１４，０００、数平均分子量（Ｍｎ）が３，８００、明確な融点が確認され、当該融点は８８℃であった。
また、得られた結晶性ポリエステル樹脂微粒子分散液〔Ｂ１〕中の結晶性ポリエステル樹脂微粒子の体積基準のメジアン径を電気泳動光散乱光度計「ＥＬＳ−８００」（大塚電子社製）を用いて測定したところ、１８５ｎｍであった。
なお、上記組成物〔Ｂ１〕においては、重合性不飽和結合を有するジオール成分／ジカルボン酸成分は含有されていない。
【０１１３】
＜結晶性ポリエステル樹脂微粒子分散液の調製例Ｂ２＞
結晶性ポリエステル樹脂微粒子分散液の調製例Ｂ１において、組成物〔Ｂ１〕の代わりに以下の組成物〔Ｂ２〕を用いたことの他は同様にして、結晶性ポリエステル樹脂微粒子分散液〔Ｂ２〕を調製した。
−組成物〔Ｂ２〕−
・セバシン酸：１６４．０質量部
・フマル酸：０．８質量部
・１，６−ヘキサンジオール：１３４．０質量部
・２−ブテン−１，４−ジオール：１．２質量部
得られた結晶性ポリエステル樹脂微粒子分散液〔Ｂ２〕に係る結晶性ポリエステル樹脂は、重量平均分子量（Ｍｗ）が１２，０００、数平均分子量（Ｍｎ）が４，６００、明確な融点が確認され、当該融点は８５℃であった。
また、得られた結晶性ポリエステル樹脂微粒子分散液〔Ｂ２〕中の結晶性ポリエステル樹脂微粒子の体積基準のメジアン径を電気泳動光散乱光度計「ＥＬＳ−８００」（大塚電子社製）を用いて測定したところ、１７５ｎｍであった。
なお、上記組成物〔Ｂ２〕における重合性不飽和結合を有するジオール／ジカルボン酸の合計の含有量は、１構成モル％である。
【０１１４】
＜結晶性ポリエステル樹脂微粒子分散液の調製例Ｂ３＞
結晶性ポリエステル樹脂微粒子分散液の調製例Ｂ１において、組成物〔Ｂ１〕の代わりに以下の組成物〔Ｂ３〕を用いたことの他は同様にして、結晶性ポリエステル樹脂微粒子分散液〔Ｂ３〕を調製した。
−組成物〔Ｂ３〕−
・セバシン酸：１６２．３質量部
・フマル酸：４．２質量部
・１，６−ヘキサンジオール：１２８．０質量部
・２−ブテン−１，４−ジオール：５．５質量部
得られた結晶性ポリエステル樹脂微粒子分散液〔Ｂ３〕に係る結晶性ポリエステル樹脂は、重量平均分子量（Ｍｗ）が１１，５００、数平均分子量（Ｍｎ）が４，３００、明確な融点が確認され、当該融点は８７℃であった。
また、得られた結晶性ポリエステル樹脂微粒子分散液〔Ｂ３〕中の結晶性ポリエステル樹脂微粒子の体積基準のメジアン径を電気泳動光散乱光度計「ＥＬＳ−８００」（大塚電子社製）を用いて測定したところ、１７０ｎｍであった。
なお、上記組成物〔Ｂ３〕における重合性不飽和結合を有するジオール／ジカルボン酸の合計の含有量は、５構成モル％である。
【０１１５】
＜結晶性ポリエステル樹脂微粒子分散液の調製例Ｂ４＞
結晶性ポリエステル樹脂微粒子分散液の調製例Ｂ１において、組成物〔Ｂ１〕の代わりに以下の組成物〔Ｂ４〕を用いたことの他は同様にして、結晶性ポリエステル樹脂微粒子分散液〔Ｂ４〕を調製した。
−組成物〔Ｂ４〕−
・セバシン酸：１６１．５質量部
・フマル酸：３．５質量部
・１，６−ヘキサンジオール：１２０．０質量部
・２−ブテン−１，４−ジオール：１５．０質量部
得られた結晶性ポリエステル樹脂微粒子分散液〔Ｂ４〕に係る結晶性ポリエステル樹脂は、重量平均分子量（Ｍｗ）が１１，０００、数平均分子量（Ｍｎ）が４，１００、明確な融点が確認され、当該融点は８４℃であった。
また、得られた結晶性ポリエステル樹脂微粒子分散液〔Ｂ４〕中の結晶性ポリエステル樹脂微粒子の体積基準のメジアン径を電気泳動光散乱光度計「ＥＬＳ−８００」（大塚電子社製）を用いて測定したところ、１８０ｎｍであった。
なお、上記組成物〔Ｂ４〕における重合性不飽和結合を有するジオール／ジカルボン酸の合計の含有量は、１０構成モル％である。
【０１１６】
＜結晶性ポリエステル樹脂微粒子分散液の調製例Ｂ５＞
結晶性ポリエステル樹脂微粒子分散液の調製例Ｂ１において、組成物〔Ｂ１〕の代わりに以下の組成物〔Ｂ５〕を用いたことの他は同様にして、結晶性ポリエステル樹脂微粒子分散液〔Ｂ５〕を調製した。
−組成物〔Ｂ５〕−
・セバシン酸：１５７．０質量部
・フマル酸：７．０質量部
・１，６−ヘキサンジオール：１２０．０質量部
・２−ブテン−１，４−ジオール：１６．０質量部
得られた結晶性ポリエステル樹脂微粒子分散液〔Ｂ５〕に係る結晶性ポリエステル樹脂は、重量平均分子量（Ｍｗ）が１２，０００、数平均分子量（Ｍｎ）が４，７００、明確な融点が確認され、当該融点は８０℃であった。
また、得られた結晶性ポリエステル樹脂微粒子分散液〔Ｂ５〕中の結晶性ポリエステル樹脂微粒子の体積基準のメジアン径を電気泳動光散乱光度計「ＥＬＳ−８００」（大塚電子社製）を用いて測定したところ、１８０ｎｍであった。
なお、上記組成物〔Ｂ５〕における重合性不飽和結合を有するジオール／ジカルボン酸の合計の含有量は、１２構成モル％である。
【０１１７】
＜離型剤微粒子分散液の調製例＞
イオン交換水２４０質量部にアニオン性界面活性剤「ネオゲンＲＫ」（第一工業製薬社製）５質量部およびクエン酸トリベヘネートワックス（融点８３．２℃）６０質量部を入れて９５℃に加熱し、「ウルトラタラックスＴ５０」（ＩＫＡ社製）にて十分に分散させた後、圧力吐出型ゴーリンホモジナイザーで分散処理することにより、離型剤微粒子の分散液を得た。得られた分散液にさらにイオン交換水を添加して、固形分を２０質量％に調整することにより、離型剤微粒子分散液〔Ｗ〕を調製した。得られた離型剤微粒子分散液〔Ｗ〕中の離型剤微粒子の体積基準のメジアン径は、気泳動光散乱光度計「ＥＬＳ−８００」（大塚電子社製）を用いて測定したところ、２４０ｎｍであった。
【０１１８】
＜ブラック着色剤微粒子分散液の調製例＞
イオン交換水２５０質量部にｎ−ドデシルベンゼンスルホン酸ナトリウム８質量部を混合溶解させ、カーボンブラック「リーガル３３０（キャボット社製）」を１０質量部とＣ．Ｉ．ピグメントブルー１５：３を４０質量部とを入れてホモジナイザー「ウルトラタラックスＴ５０」（ＩＫＡ社製）により十分に分散させた後、超音波分散機で２０分間分散処理することにより、ブラック着色剤微粒子の分散液を得た。得られた分散液にさらに、イオン交換水を添加して、固形分を２０質量％に調整することにより、着色剤微粒子分散液〔Ｋ〕を調製した。得られた着色剤微粒子分散液〔Ｋ〕中のブラック着色剤微粒子の体積基準のメジアン径は、電気泳動光散乱光度計「ＥＬＳ−８００」（大塚電子社製）を用いて測定したところ、２１５ｎｍであった。
【０１１９】
〔実施例１：トナーの製造例１〕
＜凝集工程＞
非晶性ポリエステル樹脂微粒子分散液〔Ａ１〕：１６０．０質量部
結晶性ポリエステル樹脂微粒子分散液〔Ｂ１〕：８０．０質量部
着色剤微粒子分散液〔Ｋ〕：２５．０質量部
離型剤微粒子分散液〔Ｗ〕：１５．０質量部
イオン交換水：２２０質量部
を、ホモジナイザー「ウルトラタラックスＴ５０」（ＩＫＡ社製）に投入し、２０℃に温度を保ちながら１５分間の混合し、次いで、凝集剤としてポリ塩化アルミニウム０．５質量部を添加し、ｐＨが４．１〜４．３に維持されるように０．３モル／Ｌの硝酸水溶液または１モル／Ｌの水酸化ナトリウム水溶液を適宜滴下しながら、２時間混合分散を継続した。反応系内の体積基準のメジアン径をコールターマルチタイザー（ベックマン・コールター社製）により計測し、凝集粒子の体積基準のメジアン径が６．２μｍであることを確認した。
＜凝集停止工程＞
その後、エチレンジアミンテトラ酢酸４Ｎａ２．５質量部を加え、ｐＨが８〜８．５に維持されるように１モル／Ｌの水酸化ナトリウムを滴下し、各種の微粒子の凝集粒子の表面へのさらなる付着および反応系内に存在する粒子同士の凝集を停止させ、所望の組成を有する凝集粒子を確保した。
この凝集停止工程を終えた直後、および１時間後のそれぞれの凝集粒子の体積基準のメジアン径をコールターマルチタイザー（ベックマン・コールター社製）により測定したところ、それぞれ、６．２μｍ、６．２μｍであり、粒径の増加は観察されなかった。
＜融合工程＞
凝集停止工程において得られた凝集粒子が形成された反応系を、７０℃に加熱し、６０分間撹拌して凝集粒子内のポリエステル樹脂微粒子を融着させることにより、未架橋の融合粒子を得た。
＜架橋工程＞
融合工程において得られた未架橋の融合粒子が形成された反応系に、過硫酸カリウムの２０％水溶液２０質量部を添加し、７５℃まで昇温し、７５℃で、さらに１２０分間の撹拌を継続してラジカル重合反応を行い、架橋構造を有するトナー粒子を得た。
＜濾過・洗浄工程〜乾燥工程＞
その後、多管式熱交換機を使用して、反応系を２５℃まで冷却してから、ヌッチェ式吸引濾過機を用いて「Ｎｏ．５」（東洋濾紙社製）の濾紙を用いて濾過し、濾液のｐＨが６．５以下、かつ電気伝導度が１２μＳ／ｃｍ以下となるまで洗浄と濾過を繰り返し、真空乾燥により１２時間乾燥することにより、トナー粒子〔１Ｘ〕を得た。
得られたトナー粒子〔１Ｘ〕は、体積基準のメジアン径（Ｄ50）が６．１μｍ、平均円形度が０．９６８であった。
＜外添剤添加工程＞
得られたトナー粒子〔１Ｘ〕１００質量部に対し、酸化セリウム粒子（個数体積平均粒径０．５５μｍ）２．５質量部、チタニア粒子（ドデシルトリメトキシシラン処理済み、体積平均粒径３０ｎｍ）０．８質量部およびシリカ粒子（ヘキサメチルジシラザン処理済み、体積平均粒径１００ｎｍ）１．２質量部を添加し、「５Ｌヘンシェルミキサー」（三井三池化工機社製）により、装置内の温度が４５℃に維持されるように冷却水を流しながら１０分間の混合処理を行ない、得られた混合物を網目開き４５μｍの風力篩分機「ハイボルターＮＲ３００」（東京機械（株）製）によって粗大粒子を除去することにより、外添剤処理が施されたトナー〔１〕を製造した。
【０１２０】
〔実施例２〜１２：トナー製造例２〜１２〕
トナーの製造例１において、用いる非晶性ポリエステル樹脂微粒子分散液および結晶性ポリエステル樹脂微粒子分散液の種類を、表１に従って変更したことの他は同様にして、トナー〔２〕〜〔１２〕を得た。これらのトナー〔２〕〜〔１２〕について、濾過・洗浄工程〜乾燥工程を経て得られたトナー粒子の体積基準のメジアン径および平均円形度を表１に付記する。
【０１２１】
〔実施例１３：トナー製造例１３〕
＜凝集工程＞
非晶性ポリエステル樹脂微粒子分散液〔Ａ２〕：１６０．０質量部
結晶性ポリエステル樹脂微粒子分散液〔Ｂ３〕：８０．０質量部
着色剤微粒子分散液〔Ｋ〕：２５．０質量部
離型剤微粒子分散液〔Ｗ〕：１５．０質量部
イオン交換水：２２０質量部
を、ホモジナイザー「ウルトラタラックスＴ５０」（ＩＫＡ社製）に投入し、２０℃に温度を保ちながら１５分間の混合し、次いで、凝集剤としてポリ塩化アルミニウム０．５質量部を添加し、ｐＨが４．１〜４．３に維持されるように０．３モル／Ｌの硝酸水溶液または１モル／Ｌの水酸化ナトリウム水溶液を適宜滴下しながら、２時間混合分散を継続した。反応系内の体積基準のメジアン径をコールターマルチタイザー（ベックマン・コールター社製）により計測し、凝集粒子の体積基準のメジアン径が６．２μｍであることを確認した。
＜凝集停止工程＞
その後、エチレンジアミンテトラ酢酸４Ｎａ２．５質量部を加え、ｐＨが８〜８．５に維持されるように１モル／Ｌの水酸化ナトリウムを滴下し、各種の微粒子の凝集粒子の表面へのさらなる付着および反応系内に存在する粒子同士の凝集を停止させ、所望の組成を有する凝集粒子を確保した。
この凝集停止工程を終えた直後、および１時間後のそれぞれの凝集粒子の体積基準のメジアン径をコールターマルチタイザー（ベックマン・コールター社製）により測定したところ、それぞれ、６．３μｍ、６．３μｍであり、粒径の増加は観察されなかった。
＜架橋・融合工程＞
凝集停止工程において得られた未架橋の凝集粒子が形成された反応系に、過硫酸カリウムの２０％水溶液２０質量部を添加し、７５℃まで昇温し、７５℃で２４０分間の撹拌を継続してラジカル重合反応とポリエステル樹脂微粒子の融着とを併行に行い、架橋構造を有するトナー粒子を得た。
＜濾過・洗浄工程〜乾燥工程＞
その後、多管式熱交換機を使用して、反応系を２５℃まで冷却してから、ヌッチェ式吸引濾過機を用いて「Ｎｏ．５」（東洋濾紙社製）の濾紙を用いて濾過し、濾液のｐＨが６．５以下、かつ電気伝導度が１２μＳ／ｃｍ以下となるまで洗浄と濾過を繰り返し、真空乾燥により１２時間乾燥することにより、トナー粒子〔１３Ｘ〕を得た。
得られたトナー粒子〔１３Ｘ〕は、体積基準のメジアン径（Ｄ50）が６．３μｍ、平均円形度が０．９４２であった。
＜外添剤添加工程＞
得られたトナー粒子〔１３Ｘ〕１００質量部に対し、酸化セリウム粒子（個数体積平均粒径０．５５μｍ）２．５質量部、チタニア粒子（ドデシルトリメトキシシラン処理済み、体積平均粒径３０ｎｍ）０．８質量部およびシリカ粒子（ヘキサメチルジシラザン処理済み、体積平均粒径１００ｎｍ）１．２質量部を添加し、「５Ｌヘンシェルミキサー」（三井三池化工機社製）により、装置内の温度が４５℃に維持されるように冷却水を流しながら１０分間の混合処理を行ない、得られた混合物を網目開き４５μｍの風力篩分機「ハイボルターＮＲ３００」（東京機械（株）製）によって粗大粒子を除去することにより、外添剤処理が施されたトナー〔１３〕を製造した。
【０１２２】
〔実施例１４：トナー製造例１４〕
＜凝集工程＞
非晶性ポリエステル樹脂微粒子分散液〔Ａ２〕：１６０．０質量部
結晶性ポリエステル樹脂微粒子分散液〔Ｂ３〕：８０．０質量部
着色剤微粒子分散液〔Ｋ〕：２５．０質量部
離型剤微粒子分散液〔Ｗ〕：１５．０質量部
イオン交換水：２２０質量部
を、ホモジナイザー「ウルトラタラックスＴ５０」（ＩＫＡ社製）に投入し、２０℃に温度を保ちながら１５分間の混合し、次いで、凝集剤としてポリ塩化アルミニウム０．５質量部を添加し、ｐＨが４．１〜４．３に維持されるように０．３モル／Ｌの硝酸水溶液または１モル／Ｌの水酸化ナトリウム水溶液を適宜滴下しながら、２時間混合分散を継続した。反応系内の体積基準のメジアン径をコールターマルチタイザー（ベックマン・コールター社製）により計測し、凝集粒子の体積基準のメジアン径が６．２μｍであることを確認した。
この凝集工程を終えた直後、反応系を一部採取し、１時間後に凝集粒子の体積基準のメジアン径をコールターマルチタイザー（ベックマン・コールター社製）により測定したところ６．４μｍであり、粒径が増加していることが確認された。
＜架橋・融合工程＞
凝集工程において得られた未架橋の凝集粒子が形成された反応系に、過硫酸カリウムの２０％水溶液２０質量部を添加し、７５℃まで昇温し、７５℃で２４０分間の撹拌を継続してラジカル重合反応とポリエステル樹脂微粒子の融着とを併行に行い、架橋構造を有するトナー粒子を得た。
＜濾過・洗浄工程〜乾燥工程＞
その後、多管式熱交換機を使用して、反応系を２５℃まで冷却してから、ヌッチェ式吸引濾過機を用いて「Ｎｏ．５」（東洋濾紙社製）の濾紙を用いて濾過し、濾液のｐＨが６．５以下、かつ電気伝導度が１２μＳ／ｃｍ以下となるまで洗浄と濾過を繰り返し、真空乾燥により１２時間乾燥することにより、トナー粒子〔１４Ｘ〕を得た。
得られたトナー粒子〔１４Ｘ〕は、体積基準のメジアン径（Ｄ50）が６．９μｍ、平均円形度が０．９４０であった。凝集工程の終了直後に対して体積基準のメジアン径が増加した理由としては、凝集停止剤の添加を行わなかったことにより、架橋・融合工程においても凝集粒子が粒子成長を継続したためと思われる。
＜外添剤添加工程＞
得られたトナー粒子〔１４Ｘ〕１００質量部に対し、酸化セリウム粒子（個数体積平均粒径０．５５μｍ）２．５質量部、チタニア粒子（ドデシルトリメトキシシラン処理済み、体積平均粒径３０ｎｍ）０．８質量部およびシリカ粒子（ヘキサメチルジシラザン処理済み、体積平均粒径１００ｎｍ）１．２質量部を添加し、「５Ｌヘンシェルミキサー」（三井三池化工機社製）により、装置内の温度が４５℃に維持されるように冷却水を流しながら１０分間の混合処理を行ない、得られた混合物を網目開き４５μｍの風力篩分機「ハイボルターＮＲ３００」（東京機械（株）製）によって粗大粒子を除去することにより、外添剤処理が施されたトナー〔１４〕を製造した。
【０１２３】
〔比較例１，２：トナーの製造例１５，１６〕
トナーの製造例１において、用いる非晶性ポリエステル樹脂微粒子分散液および結晶性ポリエステル樹脂微粒子分散液の種類を、表１に従って変更したことの他は同様にして、トナー〔１５〕，〔１６〕を得た。これらのトナー〔１５〕，〔１６〕について、濾過・洗浄工程〜乾燥工程を経て得られたトナー粒子の体積基準のメジアン径（Ｄ50）および平均円形度を表１に付記する。
【０１２４】
〔比較例３：トナーの製造例１７〕
＜凝集工程＞
非晶性ポリエステル樹脂微粒子分散液〔Ａ５〕：１６０．０質量部
結晶性ポリエステル樹脂微粒子分散液〔Ｂ３〕：８０．０質量部
着色剤微粒子分散液〔Ｋ〕：２５．０質量部
離型剤微粒子分散液〔Ｗ〕：１５．０質量部
イオン交換水：２２０質量部
を、ホモジナイザー「ウルトラタラックスＴ５０」（ＩＫＡ社製）に投入し、２０℃に温度を保ちながら１５分間の混合し、次いで、凝集剤としてポリ塩化アルミニウム０．５質量部を添加し、ｐＨが４．１〜４．３に維持されるように０．３モル／Ｌの硝酸水溶液または１モル／Ｌの水酸化ナトリウム水溶液を適宜滴下しながら、２時間混合分散を継続した。反応系内の体積基準のメジアン径をコールターマルチタイザー（ベックマン・コールター社製）により計測し、凝集粒子の体積基準のメジアン径が６．２μｍであることを確認した。
＜凝集停止工程＞
その後、エチレンジアミンテトラ酢酸４Ｎａ２．５質量部を加え、ｐＨが８〜８．５に維持されるように１モル／Ｌの水酸化ナトリウムを滴下し、各種の微粒子の凝集粒子の表面へのさらなる付着および反応系内に存在する粒子同士の凝集を停止させ、所望の組成を有する凝集粒子を確保した。
この凝集停止工程を終えた直後、および１時間後のそれぞれの凝集粒子の体積基準のメジアン径をコールターマルチタイザー（ベックマン・コールター社製）により測定したところ、それぞれ、６．２μｍ、６．２μｍであり、粒径の増加は観察されなかった。
＜融合工程＞
凝集停止工程において得られた凝集粒子が形成された反応系を、７５℃に加熱し、１８０分間撹拌することにより、凝集粒子内のポリエステル樹脂微粒子を融着させることにより、トナー粒子を得た。
＜濾過・洗浄工程〜乾燥工程＞
その後、多管式熱交換機を使用して、反応系を２５℃まで冷却してから、ヌッチェ式吸引濾過機を用いて「Ｎｏ．５」（東洋濾紙社製）の濾紙を用いて濾過し、濾液のｐＨが６．５以下、かつ電気伝導度が１２μＳ／ｃｍ以下となるまで洗浄と濾過を繰り返し、真空乾燥により１２時間乾燥することにより、トナー粒子〔１７Ｘ〕を得た。
得られたトナー粒子〔１７Ｘ〕は、体積基準のメジアン径（Ｄ50）が６．２μｍ、平均円形度が０．９６５であった。
＜外添剤添加工程＞
得られたトナー粒子〔１７Ｘ〕１００質量部に対し、酸化セリウム粒子（個数体積平均粒径０．５５μｍ）２．５質量部、チタニア粒子（ドデシルトリメトキシシラン処理済み、体積平均粒径３０ｎｍ）０．８質量部およびシリカ粒子（ヘキサメチルジシラザン処理済み、体積平均粒径１００ｎｍ）１．２質量部を添加し、「５Ｌヘンシェルミキサー」（三井三池化工機社製）により、装置内の温度が４５℃に維持されるように冷却水を流しながら１０分間の混合処理を行ない、得られた混合物を網目開き４５μｍの風力篩分機「ハイボルターＮＲ３００」（東京機械（株）製）によって粗大粒子を除去することにより、外添剤処理が施されたトナー〔１７〕を製造した。
【０１２５】
〔比較例４：トナーの製造例１８〕
＜凝集工程＞
非晶性ポリエステル樹脂微粒子分散液〔Ａ２〕：１６０．０質量部
結晶性ポリエステル樹脂微粒子分散液〔Ｂ３〕：８０．０質量部
着色剤微粒子分散液〔Ｋ〕：２５．０質量部
離型剤微粒子分散液〔Ｗ〕：１５．０質量部
イオン交換水：２２０質量部
を、ホモジナイザー「ウルトラタラックスＴ５０」（ＩＫＡ社製）に投入し、２０℃に温度を保ちながら１５分間の混合し、次いで、過硫酸カリウムの２０％水溶液２０質量部を添加し、５０℃まで昇温し、５０℃で１２０分間の撹拌を継続してラジカル重合反応を行い、その後、凝集剤としてポリ塩化アルミニウム０．５質量部を添加し、ｐＨが４．１〜４．３に維持されるように０．３モル／Ｌの硝酸水溶液または１モル／Ｌの水酸化ナトリウム水溶液を適宜滴下しながら、２時間混合分散を継続した。反応系内の体積基準のメジアン径をコールターマルチタイザー（ベックマン・コールター社製）により計測し、凝集粒子の体積基準のメジアン径が６．６μｍであることを確認した。
＜凝集停止工程＞
その後、エチレンジアミンテトラ酢酸４Ｎａ２．５質量部を加え、ｐＨが８〜８．５に維持されるように１モル／Ｌの水酸化ナトリウムを滴下し、各種の微粒子の凝集粒子の表面へのさらなる付着および反応系内に存在する粒子同士の凝集を停止させ、所望の組成を有する凝集粒子を確保した。
この凝集停止工程を終えた直後、および１時間後のそれぞれの凝集粒子の体積基準のメジアン径をコールターマルチタイザー（ベックマン・コールター社製）により測定したところ、それぞれ、６．６μｍ、６．６μｍであり、粒径の増加は観察されなかった。
＜融合工程＞
凝集停止工程において得られた凝集粒子が形成された反応系を、７５℃に加熱し、１８０分間撹拌して、凝集粒子内のポリエステル樹脂微粒子を融着させることにより、トナー粒子を得た。
＜濾過・洗浄工程〜乾燥工程＞
その後、多管式熱交換機を使用して、反応系を２５℃まで冷却してから、ヌッチェ式吸引濾過機を用いて「Ｎｏ．５」（東洋濾紙社製）の濾紙を用いて濾過し、濾液のｐＨが６．５以下、かつ電気伝導度が１２μＳ／ｃｍ以下となるまで洗浄と濾過を繰り返し、真空乾燥により１２時間乾燥することにより、トナー粒子〔１８Ｘ〕を得た。
得られたトナー粒子〔１８Ｘ〕は、体積基準のメジアン径（Ｄ50）が７．０μｍ、平均円形度は０．９３７であり、不定形を有するものあった。
＜外添剤添加工程＞
得られたトナー粒子〔１８Ｘ〕１００質量部に対し、酸化セリウム粒子（個数体積平均粒径０．５５μｍ）２．５質量部、チタニア粒子（ドデシルトリメトキシシラン処理済み、体積平均粒径３０ｎｍ）０．８質量部およびシリカ粒子（ヘキサメチルジシラザン処理済み、体積平均粒径１００ｎｍ）１．２質量部を添加し、「５Ｌヘンシェルミキサー」（三井三池化工機社製）により、装置内の温度が４５℃に維持されるように冷却水を流しながら１０分間の混合処理を行ない、得られた混合物を網目開き４５μｍの風力篩分機「ハイボルターＮＲ３００」（東京機械（株）製）によって粗大粒子を除去することにより、外添剤処理が施されたトナー〔１８〕を製造した。
【０１２６】
〔評価１：耐熱保管性についての評価〕
上記のトナー〔１〕〜〔１８〕について、それぞれ、トナー０．５ｇを内径２１ｍｍの１０ｍＬガラス瓶に取り、蓋を閉めてタップデンサー「ＫＹＴ−２０００」（セイシン企業製）で６００回振とうした後、蓋を取り温度５７℃、湿度３５％ＲＨの環境下に２時間放置した。次いでトナーを４８メッシュ（目開き３５０μｍ）の篩上に解砕しないよう注意しながら載せて、パウダーテスター（ホソカワミクロン社製）にセットし、押さえバー、ノブナットで固定し、送り幅１ｍｍの振動強度に調節し１０秒間振動を加えた後、篩上に残存した残存トナー量を測定し、下記式（１）によりトナー凝集率を算出し、下記の評価基準に従って評価した。結果を表１に示す。
式（１）：トナー凝集率（質量％）＝｛残存トナー量（ｇ）／０．５（ｇ）｝×１００
−評価基準−
◎：トナー凝集率が１０質量％未満（優良）。
○：トナー凝集率が１０質量％以上、２０質量％未満（良好）。
△：トナー凝集率が２０質量％以上、３０質量％未満（可）。
×：トナー凝集率が２０質量％以上（不良）。
【０１２７】
〔現像剤の調製例１〜１８〕
製造されたトナー〔１〕〜〔１８〕について、シリコーン樹脂を被覆した体積基準のメジアン径６０μｍのフェライトキャリアを、前記トナーの濃度が６質量％になるよう混合し、現像剤〔１〕〜〔１８〕を調製した。
【０１２８】
〔評価２：低温定着性についての評価〕
現像剤〔１〕〜〔１８〕について、市販の複合プリンタのフルカラー複写機「ｂｉｚｈｕｂ  ＰＲＯ  Ｃ６５０１」（コニカミノルタビジネステクノロジーズ社製）において、定着装置を定着用ヒートローラの表面温度を１００〜２１０℃の範囲で変更することができるように改造したものを用い、Ａ４（坪量８０ｇ／ｍ2 ）普通紙上に、トナー付着量１０ｍｇ／ｃｍ2 で、幅２０ｍｍ、長さ５０ｍｍのベタ画像を定着させる定着実験を、設定される定着温度を１００℃から５℃刻みで増加させるように変更しながら繰り返し行った。
各定着温度に係る定着実験において得られたプリント物を、折り機でベタ画像に荷重をかけるように折り、これに０．３５ＭＰａの圧縮空気を吹き付け、限度見本を参照して、折り目を下記の評価基準に示す５段階にランク付けし、ランク３となる定着実験における定着温度を、最低定着温度とし、これを低温定着性の指標とした。結果を表１に示す。
−評価基準−
ランク５：全く折れ目なし。
ランク４：一部折れ目に従った剥離あり。
ランク３：折れ目に従った細かい線状の剥離あり。
ランク２：折れ目に従った太い線状の剥離あり。
ランク１：大きな剥離あり。
【０１２９】
〔評価３：耐高温オフセット性についての評価〕
現像剤〔１〕〜〔１８〕について、市販の複合プリンタのフルカラー複写機「ｂｉｚｈｕｂ  ＰＲＯ  Ｃ６５０１」（コニカミノルタビジネステクノロジーズ社製）において、定着装置を定着用ヒートローラの表面温度を１００〜１８０℃の範囲で変更することができるように改造したものを用い、Ａ４（坪量８０ｇ／ｍ2 ）普通紙上に、トナー付着量１０ｍｇ／ｃｍ2 で、幅２０ｍｍ、長さ５０ｍｍのベタ画像を定着させる定着実験を、設定される定着温度を１００℃から５℃刻みで増加させるように変更しながら繰り返し行った。
高温オフセットによる画像汚れが観察された最も低い温度に係る定着実験における定着温度を、高温オフセット温度として測定した。結果を表１に示す。なお、表１において発生せずとは、２１０℃でも高温オフセットによる画像汚れが観察されなかったことを意味する。
【０１３０】
〔評価４：光沢度〕
現像剤〔１〕〜〔１８〕について、市販の複合プリンタのフルカラー複写機「ｂｉｚｈｕｂ  ＰＲＯ  Ｃ６５０１」（コニカミノルタビジネステクノロジーズ社製）において、定着装置を定着用ヒートローラの表面温度を１００〜２１０℃の範囲で変更することができるように改造したものを用い、定着用ヒートローラの表面温度を、上記の低温オフセット温度および下限定着温度のうちの高い方の温度（最低定着温度）に設定した状態で、厚み２５０ｇ／ｍ2 のアートコート紙上に、トナー付着量１０ｍｇ／ｃｍ2 のベタ画像（１００％画像）を形成し、「Ｇａｒｄｎｅｒ  ｍｉｃｒｏ−ｇｌｏｓｓ  ７５°」を用いて１００％画像の７５°光沢を光沢度として測定した。結果を表１に示す。なお、光沢度が６０〜８０である場合に、適度な光沢があり、かつ、ギラツキ感がないとして、実用上合格であると判断される。一方、光沢度が８０を超える場合は、ギラツキ感による違和感があるとして実用に向かないと判断される。
【０１３１】
〔評価５：画質評価（ＧＩ値）〕
現像剤〔１〕〜〔１８〕について、市販の複合プリンタのフルカラー複写機「ｂｉｚｈｕｂ  ＰＲＯ  Ｃ６５０１」（コニカミノルタビジネステクノロジーズ社製）において、定着装置を定着用ヒートローラの表面温度を１００〜２１０℃の範囲で変更することができるように改造したものを用い、定着用ヒートローラの表面温度を、上記の低温オフセット温度および下限定着温度のうちの高い方の温度（最低定着温度）に設定した状態で、厚み２５０ｇ／ｍ2 のアートコート紙上に、トナー付着量１０ｍｇ／ｃｍ2 のベタ画像（１００％画像）、および５０％平網画像を形成し、該５０％平網画像部分のＧＩ値を、画像解析システム「ＧＩ−ｅｓ−８５００ＡＡＣ」（ＮＡＴＩＯＮＡＬ  ＩＮＳＴＲＵＭＥＮＴ社製）を用いて測定した。結果を表１に示す。なお、ＧＩ値が０．２５以下であれば、画像のザラツキ感が少なく、実用に耐えうる画質と判断される。
【０１３２】
〔評価６：フィルミングについての評価〕
現像剤〔１〕〜〔１８〕について、市販の複合プリンタのフルカラー複写機「ｂｉｚｈｕｂ  ＰＲＯ  Ｃ６５０１」（コニカミノルタビジネステクノロジーズ社製）において、感光体ドラムにおける転写電流をＯＦＦにしたまま画像形成を行うことができるように改造したものを用い、Ａ４（坪量８０ｇ／ｍ2 ）普通紙上に、トナー付着量０．１ｍｇ／ｃｍ2 のハーフトーン画像を出力する画像形成動作を、転写電流をＯＦＦにしたまま５，０００回繰り返した。その後、感光体ドラムの表面を観察して、その状態を下記の評価基準に従って評価した。結果を表１に示す。
−評価基準−
◎：フィルミングが全く存在しない
○：フィルミングが感光体ドラムの端部に軽微にみられる
△：フィルミングが感光体ドラムの端部以外にも軽微に見られるが、画像に影響しない
×：フィルミングが見られ、得られる画像が許容できないものである
【０１３３】
【表１】
0005553028.tif 000002